(57)【要約】  高温の加工を要する加熱溶融混練時（１次加工、２次加工）やその他の加熱加工においても紫外線吸収剤の昇華が少ないため、紫外線吸収剤の損失が低減でき、設備の汚染が少なく、３８０〜４００（４２０）ｎｍまでの波長領域の有害光を効率よく吸収し、かつ初期の黄色化の要因となる４００（４２０）ｎｍ以上の波長光の吸収を抑制することで有害光の影響が少なく外観に優れた部材を得ることができる樹脂成形材料とその製造方法および樹脂部材等の製造方法を提供する。  加熱工程において使用される樹脂成形材料であって、チオエーテル含有基を有する２−フェニルベンゾトリアゾール誘導体および樹脂を含有することを特徴としている。【特許請求の範囲】
【請求項１】
加熱工程において使用される樹脂成形材料であって、
チオエーテル含有基を有する２−フェニルベンゾトリアゾール誘導体および樹脂を含有する、樹脂成形材料。
【請求項２】
前記２−フェニルベンゾトリアゾール誘導体は、下記式（I）：
【化１】
2020175474.tif 000034
（式中、Ｒ1〜Ｒ9はそれぞれ独立に、下記式（i）：
【化２】
2020175474.tif 000035
（式（i）中、Ｒ10は芳香族基、不飽和基、窒素含有基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０の２価の炭化水素基を示し、Ｒ11はｍが２以上の場合はそれぞれ独立に芳香族基、不飽和基、窒素含有基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０の２価の炭化水素基を示し、Ｒ12は水素原子を示すか、又は−（Ｒ13）n−Ｒ14で表される基（Ｒ13は芳香族基、不飽和基、窒素含有基、硫黄含有基、酸素含有基、リン含有基、脂環式基、及びハロゲン原子から選ばれる１価もしくは２価の基で、水素原子が置換されるか、基端が中断されるか、又は炭素−炭素結合が中断されていてもよい炭素数１〜２０の２価の炭化水素基を示し、Ｒ14は、水素原子を示すか、又はベンゾトリアゾール、ベンゾフェノン、安息香酸エステル、及びトリアジンから選ばれるいずれか１つの骨格を含む置換基を示す。ｎは０又は１の整数を示す。）を示す。ｌは０又は１の整数を示し、ｍは０〜３の整数を示す。）で表わされるチオエーテル含有基、水素原子、炭化水素基、芳香族基、不飽和基、窒素含有基、硫黄含有基、酸素含有基、リン含有基、脂環式基、及びハロゲン原子から選ばれる１価もしくは２価の基を示す（２価の基である場合、Ｒ1〜Ｒ9のうちいずれか２つが一緒になって環を形成する。）。Ｒ1〜Ｒ9のうち少なくとも１つは上記式（i）で表わされるチオエーテル含有基である。）で表わされる、請求項１に記載の樹脂成形材料。
【請求項３】
Ｒ12が、次式（j）：
【化３】
2020175474.tif 000036
（式中、Ｘは水素原子が置換されていてもよい２価の脂肪族炭化水素基、Ｙは水素原子が置換されていてもよい２価の芳香族炭化水素基又は脂環式炭化水素基、Ｚは窒素含有基、酸素含有基、硫黄含有基及びリン含有基から選ばれる２価のヘテロ元素含有基Ｚ1又は酸素原子及び硫黄原子から選ばれる２価のヘテロ原子Ｚ2のいずれかを示し、ｏ、ｐ、ｑは０以上の整数を示す。ｏ個のＸとｐ個のＹとｑ個のＺはそれぞれ独立し、Ｘ、Ｙ、Ｚの並び順は任意である。ｏとｐの少なくともいずれかは１以上の整数である。）で表される基である、請求項２に記載の樹脂成形材料。
【請求項４】
Ｒ12が、ｏが１〜４個の２価の脂肪族炭化水素基Ｘを有する、請求項３に記載の樹脂成形材料。
【請求項５】
Ｒ12が、ｐが１〜４個の２価の芳香族炭化水素基又は脂環式炭化水素基Ｙを有する、請求項３に記載の樹脂成形材料。
【請求項６】
Ｒ12が、ｑが１〜４個の２価の窒素含有基、酸素含有基、硫黄含有基及びリン含有基から選ばれる２価のヘテロ元素含有基Ｚ1を有する、請求項３に記載の樹脂成形材料。
【請求項７】
Ｒ12が、ｏが１〜４個の２価の脂肪族炭化水素基Ｘと、ｐが１〜４個の２価の芳香族炭化水素基又は脂環式炭化水素基Ｙを有する、請求項３に記載の樹脂成形材料。
【請求項８】
Ｒ12が、ｏが１〜４個の２価の脂肪族炭化水素基Ｘと、ｑが１〜４個の２価の窒素含有基、酸素含有基、硫黄含有基及びリン含有基から選ばれる２価のヘテロ元素含有基Ｚ1を有する、請求項３に記載の樹脂成形材料。
【請求項９】
Ｒ12が、ｐが１〜４個の２価の芳香族炭化水素基又は脂環式炭化水素基Ｙと、ｑが１〜４個の２価の窒素含有基、酸素含有基、硫黄含有基及びリン含有基から選ばれる２価のヘテロ元素含有基Ｚ1を有する、請求項３に記載の樹脂成形材料。
【請求項１０】
Ｒ12が、ｏが１〜４個の２価の脂肪族炭化水素基Ｘと、ｐが１〜４個の２価の芳香族炭化水素基又は脂環式炭化水素基Ｙと、ｑが１〜４個の２価の窒素含有基、酸素含有基、硫黄含有基及びリン含有基から選ばれる２価のヘテロ元素含有基Ｚ1を有する、請求項３に記載の樹脂成形材料。
【請求項１１】
Ｒ12は、ｏが１個又は２個である請求項４に記載の樹脂成形材料。
【請求項１２】
Ｒ12は、ｐが１個又は２個である請求項５に記載の樹脂成形材料。
【請求項１３】
Ｒ12は、ｑが１個又は２個である請求項６に記載の樹脂成形材料。
【請求項１４】
Ｒ12は、ｏが１個又は２個であり、ｐが１個又は２個である請求項７に記載の樹脂成形材料。
【請求項１５】
Ｒ12は、ｐが１個又は２個であり、ｑが１個又は２個である請求項８に記載の樹脂成形材料。
【請求項１６】
Ｒ12は、ｏが１個又は２個であり、ｑが１個又は２個である請求項９に記載の樹脂成形材料。
【請求項１７】
Ｒ12は、ｏが１個又は２個であり、ｐが１個又は２個であり、ｑが１個又は２個である請求項１０に記載の樹脂成形材料。
【請求項１８】
前記樹脂が熱可塑性樹脂である請求項１〜１７のいずれか一項に記載の樹脂形成材料。
【請求項１９】
前記熱可塑性樹脂が、スチレン系樹脂、エーテル系樹脂、（メタ）アクリル系樹脂、シクロオレフィン系樹脂、ポリカーボネート系樹脂、ポリフェニレンサルファイド系樹脂、ポリアミド系樹脂、アクリロニトリル−ブタジエン−スチレン系共重合体、およびエステル系樹脂から選ばれるいずれかである、請求項１８に記載の樹脂成形材料。
【請求項２０】
前記樹脂成形材料が、ペレット、マスターバッチ又はコンパウンドである、請求項１〜１９のいずれか一項に記載の樹脂成形材料。
【請求項２１】
請求項１〜２０のいずれか一項に記載の樹脂成形材料の製造方法であって、チオエーテル含有基を有する２−フェニルベンゾトリアゾール誘導体と樹脂を加熱溶融混練する、樹脂成形材料の製造方法。
【請求項２２】
請求項１〜２１のいずれか一項に記載の樹脂成形材料を加熱溶融混練し、樹脂部材、樹脂成形物、又は樹脂成形品を得る、樹脂部材、樹脂成形物、又は樹脂成形品の製造方法。
【発明の詳細な説明】
【技術分野】
【０００１】
本発明は、溶融混練等の加熱工程において使用される樹脂成形材料とその製造方法および樹脂部材等の製造方法に関する。
【背景技術】
【０００２】
樹脂部材は紫外線の作用により劣化し、変色や機械的強度の低下等の品質劣化を引き起こして長期の使用を阻害する。このような品質劣化を防止したり、あるいは透過光の波長を制御したりするために、樹脂部材に紫外線吸収剤を配合することが一般に行われている。【０００３】
従来、２−フェニルベンゾトリアゾール骨格を持つ化合物として、特許文献１、２の化合物等が開示されているが、３６０〜４００ｎｍ付近の有害な長波長の紫外線吸収効率は低いものであり、これを補うために添加量を増量すると３６０〜４００ｎｍの波長光を吸収するが、同時に４００ｎｍ以上の波長光も吸収し、黄色化が生じる問題があった。また、加熱加工時に昇華し、設備を汚染する問題もあった。【０００４】
本発明者らは、特に、３８０〜４００ｎｍまでの有害光を効率よく十分に吸収し、かつ初期の黄色化の要因となる４００ｎｍ以上の波長光の吸収を抑制する紫外線吸収剤として、硫黄含有基を有する２−フェニルベンゾトリアゾール誘導体を提案した（特許文献３、４）。この紫外線吸収剤は、その光学的特性から、２５０〜４００ｎｍまでの波長領域の光を十分に吸収することができ、しかも、紫外線吸収効果（モル吸光係数）が高く、少量の添加で、その波長光を効率よく吸収でき、さらに、３５０〜３９０ｎｍの吸収ピークの傾きが従来の紫外線吸収剤よりも大きく４００ｎｍ付近以上の波長光の吸収を抑制し、配合した部材の初期の黄色化を抑制することができる。
【先行技術文献】
【特許文献】
【０００５】
【特許文献１】特開２０１７−０６１０７８号公報
【特許文献２】特開平９−９５６５８号公報
【特許文献３】国際公開第２０１６／０２１６６４号
【特許文献４】国際公開第２０１６／１７４７８８号
【発明の概要】
【発明が解決しようとする課題】
【０００６】
しかしながら、有機系の紫外線吸収剤は、ペレット、マスターバッチ、コンパウンド等の樹脂成形材料の製造、使用において、紫外線吸収剤を加熱下で樹脂等に加熱溶融混練し、樹脂成形材料を得る工程（１次加工）および、紫外線吸収剤を含む樹脂成形材料を、または、その樹脂成形材料と他の樹脂等を加熱溶融混練し、樹脂部材、樹脂成形物、樹脂成形品を得る工程（２次加工）や、得られた樹脂部材、樹脂成形物や樹脂成形品を加熱加工する際に紫外線吸収剤が昇華し、樹脂部材の紫外線吸収能の低下、そして、透明樹脂部材の場合、その透明性を損ない、さらには、成形、加工装置内を汚染させる可能性があり、低昇華性である有機系の紫外線吸収剤が求められている。【０００７】
本発明は、以上の事情に鑑みてなされたものであり、高温の加工を要する加熱溶融混練時（１次加工、２次加工）やその他の加熱加工においても紫外線吸収剤の昇華が少ないため、紫外線吸収剤の損失が低減でき、設備の汚染が少なく、３８０〜４００（４２０）ｎｍまでの波長領域の有害光を効率よく吸収し、かつ初期の黄色化の要因となる４００（４２０）ｎｍ以上の波長光の吸収を抑制することで有害光の影響が少なく外観に優れた部材を得ることができる樹脂成形材料とその製造方法および樹脂部材等の製造方法を提供することを課題としている。
【課題を解決するための手段】
【０００８】
上記の課題を解決するために、本発明の樹脂成形材料は、加熱工程において使用される樹脂成形材料であって、チオエーテル含有基を有する２−フェニルベンゾトリアゾール誘導体および樹脂を含有することを特徴としている。ここで、樹脂成形材料は、特に限定されないが、例えば、ペレット、マスターバッチ、コンパウンド等が挙げられ、粉状、粒状又は円筒状のものとすることができる。加熱工程は、特に限定されないが、例えば、加熱溶融混練等を含む。【０００９】
上記本発明の樹脂成形材料を製造するに際して、その方法は特に限定しないが、好ましい態様において、樹脂成形材料の製造方法は、チオエーテル含有基を有する２−フェニルベンゾトリアゾール誘導体と樹脂を加熱溶融混練することを特徴としている。【００１０】
上記本発明の樹脂成形材料を用いた、樹脂部材、樹脂成形物又は樹脂成形品を得る製造方法は、前記樹脂成形材料を加熱溶融混練することを特徴としている。
【発明の効果】
【００１１】
本発明の樹脂成形材料とそれを用いた樹脂部材、樹脂成形物、樹脂成形品の製造方法によれば、高温の加工を要する加熱溶融混練時（１次加工、２次加工）や得られた樹脂部材、樹脂成形物、樹脂成形品の加熱加工においても紫外線吸収剤の昇華が少ないため、紫外線吸収剤の損失が低減でき、設備の汚染が少なく、用途によって要求される波長にもよるが、３８０〜４００（４２０）ｎｍまでの波長領域の有害光を効率よく吸収し、かつ初期の黄色化の要因となる４００（４２０）ｎｍ以上の波長光の吸収を抑制することで有害光の影響が少なく外観に優れた部材を得ることができる。【００１２】
本発明の樹脂成形材料の製造方法および樹脂部材、樹脂成形物、樹脂成形品の製造方法によれば、高温の加工を要する溶融混練時においても紫外線吸収剤の昇華が少ない。
【図面の簡単な説明】
【００１３】
【図１】実施例１〜５における化合物１〜５の紫外−可視吸収スペクトル（ＵＶチャート）である。
【図２】実施例６〜９における化合物６〜９の紫外−可視吸収スペクトル（ＵＶチャート）である。
【図３】実施例１０〜１４における化合物１０〜１４の紫外−可視吸収スペクトル（ＵＶチャート）である。
【図４】実施例１５、１６、比較例１における化合物１５〜１７の紫外−可視吸収スペクトル（ＵＶチャート）である。
【図５】実施例５７における加工前、樹脂成形材料１、樹脂成形材料２の紫外−可視吸収スペクトル（ＵＶチャート）である。
【発明を実施するための形態】
【００１４】
以下に、本発明を詳細に説明する。
［置換基等］
本発明において、「芳香族基、不飽和基、窒素含有基、硫黄含有基、酸素含有基、リン含有基、脂環式基、及びハロゲン原子から選ばれる１価もしくは２価の基」には、耐熱性、屈折率、融点、耐光性、樹脂に対する相溶性等を調整できる基が含まれ、例えば、次のものが挙げられる。
【００１５】
芳香族基は、ベンゼン環、ナフタレン環、アントラセン環等の芳香環を含み、炭素数が好ましくは６〜１８、より好ましくは６〜１４である。１価の芳香族基としては、特に限定されないが、例えば、フェニル基、２−メチルフェニル基、３−メチルフェニル基、４−メチルフェニル基、２，４−ジメチルフェニル基、２，５−ジメチルフェニル基、３，４−ジメチルフェニル基、３，５−ジメチルフェニル基、２，４，５−トリメチルフェニル基、２，４，６−トリメチルフェニル基、４−エチルフェニル基、４−プロピルフェニル基、４−イソプロピルフェニル基、４−ブチルフェニル基、４−ｔｅｒｔ−ブチルフェニル基、４−ビフェニル基、２−メトキシフェニル基、３−メトキシフェニル基、４−メトキシフェニル基、２−エトキシフェニル基、３−エトキシフェニル基、４−エトキシフェニル基、２−クロロフェニル基、２−フルオロフェニル基、４−フルオロフェニル基、２−トリフルオロメチルフェニル基、４−トリフルオロメチルフェニル基、１−ナフチル基、２−ナフチル基、１−アントラセニル基、２−アントラセニル基、９−アントラセニル基等が挙げられる。２価の芳香族基としては、特に限定されないが、例えば、１，４−フェニレン基、１，３−フェニレン基、１，２−フェニレン基、１，８−ナフチレン基、２，７−ナフチレン基、２，６−ナフチレン基、１，４−ナフチレン基、１，３−ナフチレン基、９，１０−アントラセニレン基、１，８−アントラセニレン基、２，７−アントラセニレン基、２，６−アントラセニレン基、１，４−アントラセニレン基、１，３−アントラセニレン基等が挙げられる。
【００１６】
不飽和基は、炭素−炭素二重結合、炭素−炭素三重結合、炭素−酸素二重結合（カルボニル基、アルデヒド基、エステル基、カルボキシ基、カルバメート基、尿素基、アミド基、イミド基、カルバモイル基、ウレタン基等）、炭素−窒素二重結合（イソシアネート基等）、炭素−窒素三重結合（シアノ基、シアナト基等）等の炭素−炭素又は炭素−ヘテロ原子の不飽和結合を含み、炭素数が好ましくは１〜１０、より好ましくは１〜８である。不飽和基としては、特に限定されないが、例えば、アクリロイル基、メタクロイル基、マレイン酸モノエステル基、スチリル基、アリル基、ビニル基、アルケニル基、アルキニル基、カルボニル基、アルデヒド基、エステル基、カルボキシ基、カルバメート基、尿素基、アミド基、イミド基、カルバモイル基、アクリロニトリル基、シアノ基、シアナト基、イソシアネート基、ウレタン基等が挙げられる。
【００１７】
窒素含有基は、シアノ基、ニトロ基又は１〜３級アミノ基を含み、炭素数が好ましくは０〜１０である。窒素含有基としては、特に限定されないが、例えば、シアノ基、シアナト基、イソシアネート基、ニトロ基、ニトロアルキル基、アミド基、尿素基、ウレタン基、イミド基、カルボジイミド基、アゾ基、ピリジン基、イミダゾール基、アミノ基、１級アミノ基、２級アミノ基、３級アミノ基、アミノアルキル基、３，４，５，６−テトラヒドロフタルイミジルメチル基、２−［６−（２Ｈ−ベンゾトリアゾール−２−イル−）−４−（１，１，３，３−テトラメチルブチル）フェノール−イル］−メチル基等が挙げられる。
【００１８】
硫黄含有基は、チオール基、チオエーテル基、スルフィド基、ジスルフィド基、チオエステル基、チオアミド基、スルホニル基、スルホ基、チオカルボニル基、又はチオ尿素基を含み、炭素数が好ましくは０〜１０である。硫黄含有基としては、特に限定されないが、例えば、チオメトキシ基、チオエトキシ基、チオ−ｎ−プロポキシ基、チオイソプロポキシ基、チオ−ｎ−ブトキシ基、チオ−ｔ−ブトキシ基、チオフェノキシ基、ｐ−メチルチオフェノキシ基、ｐ−メトキシチオフェノキシ基、チオフェン基、チアゾール基、チオール基、チオエーテル基、スルホ基、スルフィド基、ジスルフィド基、チオエステル基、チオアミド基、スルホニル基、チオカルボニル基、チオ尿素基、チオカルバメート基、ジチオカルバメート基等が挙げられる。
【００１９】
酸素含有基は、芳香環基又は脂環式基を含む場合には炭素数が好ましくは６〜１２、芳香環基又は脂環式基を含まない場合には炭素数が好ましくは０〜１８である。酸素含有基としては、特に限定されないが、例えば、ヒドロキシ基、メトキシ基、エトキシ基、プロポキシ基、ブトキシ基、フェノキシ基、メチルフェノキシ基、ジメチルフェノキシ基、ナフトキシ基、フェニルメトキシ基、フェニルエトキシ基、アセトキシ基、アセチル基、アルデヒド基、カルボキシ基、エーテル基、カルボニル基、エステル基、オキサゾール基、モルホリン基、カルバメート基、カルバモイル基、尿素基、アミド基、イミド基、ウレタン基、ポリオキシエチレン基等が挙げられる。
【００２０】
リン含有基は、ホスフィン基、ホスファイト基、ホスホン酸基、ホスフィン酸基、リン酸基、又はリン酸エステル基を含み、芳香環基又は脂環式基を含む場合には炭素数が好ましくは６〜２２、芳香環基又は脂環式基を含まない場合には炭素数が好ましくは０〜６である。リン含有基としては、特に限定されないが、例えば、トリメチルホスフィン基、トリブチルホスフィン基、トリシクロヘキシルホスフィン基、トリフェニルホスフィン基、トリトリルホスフィン基、メチルホスファイト基、エチルホスファイト基、フェニルホスファイト基、ホスホン酸基、ホスフィン酸基、リン酸基、リン酸エステル基等が挙げられる。
【００２１】
脂環式基は、炭素数が好ましくは３〜１０、より好ましくは３〜８である。脂環式基としては、シクロプロピル基、シクロブチル基、シクロペンチル基、シクロヘキシル基、シクロヘプチル基、シクロオクチル基やこれらを骨格として含む基等が挙げられる。
【００２２】
ハロゲン原子としては、フッ素原子、塩素原子、臭素原子、ヨウ素原子が挙げられる。
【００２３】
本発明において２−フェニルベンゾトリアゾール誘導体は、例えば下記式（I）で表される。
【００２４】
【化１】
2020175474.tif 000002
式中、Ｒ1〜Ｒ9はそれぞれ独立に、下記式（i）で表わされるチオエーテル含有基、水素原子、炭化水素基、芳香族基、不飽和基、窒素含有基、硫黄含有基、酸素含有基、リン含有基、脂環式基、及びハロゲン原子から選ばれる１価もしくは２価の基を示す（２価の基である場合、Ｒ1〜Ｒ9のうちいずれか２つが一緒になって環を形成する。）。Ｒ1〜Ｒ9のうち少なくとも１つは下記式（i）で表わされるチオエーテル含有基である。
【００２５】
【化２】
2020175474.tif 000003
式（i）中、Ｒ10は芳香族基、不飽和基、窒素含有基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０の２価の炭化水素基を示し、Ｒ11はｍが２以上の場合はそれぞれ独立に芳香族基、不飽和基、窒素含有基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０の２価の炭化水素基を示し、Ｒ12は水素原子を示すか、又は−（Ｒ13）n−Ｒ14で表される基（Ｒ13は芳香族基、不飽和基、窒素含有基、硫黄含有基、酸素含有基、リン含有基、脂環式基、及びハロゲン原子から選ばれる１価もしくは２価の基で、水素原子が置換されるか、基端が中断されるか、又は炭素−炭素結合が中断されていてもよい炭素数１〜２０の２価の炭化水素基を示し、Ｒ14は、水素原子を示すか、又はベンゾトリアゾール、ベンゾフェノン、安息香酸エステル、及びトリアジンから選ばれるいずれか１つの骨格を含む置換基を示す。ｎは０又は１の整数を示す。）を示す。ｌは０又は１の整数を示し、ｍは０〜３の整数を示す。
【００２６】
式（i）において、Ｒ10は芳香族基、不飽和基、窒素含有基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０、好ましくは１〜１０、より好ましくは１〜５、さらに好ましくは１〜３の２価の炭化水素基を示す。
【００２７】
Ｒ10の２価の炭化水素基としては、脂肪族炭化水素基、脂環式炭化水素基、芳香族炭化水素基等が挙げられる。
【００２８】
２価の炭化水素基が、前記１価もしくは２価の基で、水素原子が置換されるか、両端の少なくともいずれかが中断されるか、又は炭素−炭素結合が中断される場合、前記１価もしくは２価の基の数は、特に限定されないが、その例としては、２個以下、あるいは１個以下が挙げられる。
【００２９】
前記１価もしくは２価の基の芳香族基、不飽和基、窒素含有基、硫黄含有基、酸素含有基、リン含有基、脂環式基、ハロゲン原子の具体例としては、前記［置換基等］の欄に例示したものが挙げられる。
【００３０】
式（i）において、ｌは０又は１の整数を示し、好ましくは、ｌは０である。
【００３１】
式（i）において、Ｒ11はｍが２以上の場合はそれぞれ独立に芳香族基、不飽和基、窒素含有基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０、好ましくは１〜１０、より好ましくは１〜５、さらに好ましくは１〜３の２価の炭化水素基を示す。
【００３２】
Ｒ11の２価の炭化水素基としては、脂肪族炭化水素基、脂環式炭化水素基、芳香族炭化水素基等が挙げられる。
【００３３】
２価の炭化水素基が、前記１価もしくは２価の基で、水素原子が置換されるか、両端の少なくともいずれかが中断されるか、又は炭素−炭素結合が中断される場合、前記１価もしくは２価の基の数は、特に限定されないが、その例としては、２個以下、あるいは１個以下が挙げられる。
【００３４】
前記１価もしくは２価の基の芳香族基、不飽和基、窒素含有基、硫黄含有基、酸素含有基、リン含有基、脂環式基、ハロゲン原子の具体例としては、前記［置換基等］の欄に例示したものが挙げられる。
【００３５】
式（i）において、ｍは０〜３の整数を示し、好ましくは、ｍは０又は１であり、より好ましくは、ｍは０である。
【００３６】
式（i）において、Ｒ12は水素原子を示すか、又は−（Ｒ13）n−Ｒ14で表される基（Ｒ13は芳香族基、不飽和基、窒素含有基、硫黄含有基、酸素含有基、リン含有基、脂環式基、及びハロゲン原子から選ばれる１価もしくは２価の基で、水素原子が置換されるか、基端が中断されるか、又は炭素−炭素結合が中断されていてもよい炭素数１〜２０の２価の炭化水素基を示し、Ｒ14は、水素原子を示すか、又はベンゾトリアゾール、ベンゾフェノン、安息香酸エステル、及びトリアジンから選ばれるいずれか１つの骨格を含む置換基を示す。ｎは０又は１の整数を示す。）を示す。
【００３７】
Ｒ13の２価の炭化水素基としては、脂肪族炭化水素基、脂環式炭化水素基、芳香族炭化水素基等が挙げられる。
【００３８】
Ｒ13の２価の炭化水素基が、前記１価もしくは２価の基で、水素原子が置換されるか、基端が中断されるか、又は炭素−炭素結合が中断される場合、前記１価もしくは２価の基の数は２個以下が好ましく、１個以下がより好ましい。
【００３９】
前記１価もしくは２価の基の芳香族基、不飽和基、硫黄含有基、酸素含有基、リン含有基、脂環式基、ハロゲン原子の具体例としては、前記［置換基等］の欄に例示したものが挙げられる。
【００４０】
Ｒ14がベンゾトリアゾール、ベンゾフェノン、安息香酸エステル、及びトリアジンから選ばれるいずれか１つの骨格を含む置換基である場合、ベンゾトリアゾールを含む置換基としては例えば下記式（Ａ）で表わされる基が挙げられ、ベンゾフェノンを含む置換基としては例えば下記式（Ｂ）で表わされる基が挙げられ、安息香酸エステルを含む置換基としては例えば下記式（Ｃ）で表わされる基が挙げられ、トリアジンを含む置換基としては例えば下記式（Ｄ）で表わされる基が挙げられる。
【００４１】
【化３】
2020175474.tif 000004
式（Ａ）において、Ｒ16a〜Ｒ24aのうちいずれか１つは式（i）のＲ13又は末端硫黄原子と結合する１価の結合部分を示し、それ以外のＲ16a〜Ｒ24aは、それぞれ独立に、水素原子、炭化水素基、芳香族基、不飽和基、窒素含有基、硫黄含有基、酸素含有基、リン含有基、脂環式基、及びハロゲン原子から選ばれる１価もしくは２価の基を示す（２価の基である場合、Ｒ16a〜Ｒ24aのうちいずれか２つが一緒になって環を形成する。）。
【００４２】
【化４】
2020175474.tif 000005
式（Ｂ）において、Ｒ15b〜Ｒ24bのうちいずれか１つは式（i）のＲ13又は末端硫黄原子と結合する１価の結合部分を示し、それ以外のＲ15b〜Ｒ24bは、それぞれ独立に、水素原子、炭化水素基、芳香族基、不飽和基、窒素含有基、硫黄含有基、酸素含有基、リン含有基、脂環式基、及びハロゲン原子から選ばれる１価もしくは２価の基を示す（２価の基である場合、Ｒ15b〜Ｒ24bのうちいずれか２つが一緒になって環を形成する。）。
【００４３】
【化５】
2020175474.tif 000006
式（Ｃ）において、Ｒ15c〜Ｒ24cのうちいずれか１つは式（i）のＲ13又は末端硫黄原子と結合する１価の結合部分を示し、それ以外のＲ15c〜Ｒ24cは、それぞれ独立に、水素原子、炭化水素基、芳香族基、不飽和基、窒素含有基、硫黄含有基、酸素含有基、リン含有基、脂環式基、及びハロゲン原子から選ばれる１価もしくは２価の基を示す（２価の基である場合、Ｒ15c〜Ｒ24cのうちいずれか２つが一緒になって環を形成する。）。
【００４４】
【化６】
2020175474.tif 000007
式（Ｄ）において、Ｒ20d〜Ｒ22dは次の［１］、［２］のいずれかを示す。
【００４５】
［１］Ｒ20d〜Ｒ22dのうち少なくとも１つは式（i）のＲ13又は末端硫黄原子と結合する１価の結合部分を示し、それ以外のＲ20d〜Ｒ22dは、それぞれ独立に、水素原子、炭化水素基、芳香族基、不飽和基、窒素含有基、硫黄含有基、酸素含有基、リン含有基、脂環式基、ハロゲン原子、及び次の式（ｄ）で表わされる基：
【００４６】
【化７】
2020175474.tif 000008
（式中、Ｒ23d〜Ｒ27dは、それぞれ独立に、水素原子、炭化水素基、芳香族基、不飽和基、窒素含有基、硫黄含有基、酸素含有基、リン含有基、脂環式基、及びハロゲン原子から選ばれる１価もしくは２価の基を示す（２価の基である場合、Ｒ23d〜Ｒ27dのうちいずれか２つが一緒になって環を形成する。）。）から選ばれる１価もしくは２価の基を示す（２価の基である場合、Ｒ20d〜Ｒ22dのうちいずれか２つが一緒になって環を形成する。）。すなわち式（I）で表わされる基がトリアジン環に１〜３個結合していてもよい。
【００４７】
［２］Ｒ20d〜Ｒ22dのうち少なくとも１つは次の式（ｄ'）で表わされる基：
【００４８】
【化８】
2020175474.tif 000009
（Ｒ28d〜Ｒ32dのうち少なくとも１つは式（i）のＲ13又は末端硫黄原子と結合する１価の結合部分を示し、それ以外のＲ28d〜Ｒ32dは、それぞれ独立に、水素原子、炭化水素基、芳香族基、不飽和基、窒素含有基、硫黄含有基、酸素含有基、リン含有基、脂環式基、及びハロゲン原子から選ばれる１価もしくは２価の基を示す（２価の基である場合、Ｒ28d〜Ｒ32dのうちいずれか２つが一緒になって環を形成する。）。）を示し、それ以外のＲ20d〜Ｒ22dは、それぞれ独立に、水素原子、炭化水素基、芳香族基、不飽和基、窒素含有基、硫黄含有基、酸素含有基、リン含有基、脂環式基、及びハロゲン原子から選ばれる１価もしくは２価の基を示す（２価の基である場合、Ｒ28d〜Ｒ32dのうちいずれか２つが一緒になって環を形成する。）。すなわち上記式（ｄ'）で表わされるベンゼン環には式（I）で表わされる基が１〜５個結合していてもよい。
【００４９】
式（Ａ）〜（Ｄ）、（ｄ）及び（ｄ'）において、Ｒ16a〜Ｒ24a、Ｒ15b〜Ｒ24b、Ｒ15c〜Ｒ24c、Ｒ20d〜Ｒ27d、Ｒ28d〜Ｒ32dが炭化水素基である場合、この炭化水素基としては、脂肪族炭化水素基、脂環式炭化水素基、芳香族炭化水素基等が挙げられる。その中でも脂肪族炭化水素基が好ましく、直鎖又は分岐のアルキル基、直鎖又は分岐のアルケニル基、直鎖又は分岐のアルキニル基等が挙げられる。特に限定されないが、具体的には、例えば、メチル基、エタン−１−イル基、プロパン−１−イル基、１−メチルエタン−１−イル基、ブタン−１−イル基、ブタン−２−イル基、２−メチルプロパン−１−イル基、２−メチルプロパン−２−イル基、ペンタン−１−イル基、ペンタン−２−イル基、２−メチルブタン−１−イル基、ヘキサン−１−イル基、２−メチルペンタン−１−イル基、３−メチルペンタン−１−イル基、ヘプタン−１−イル基、３−エチルペンタン−１−イル基、２−メチルヘキサン−イル基、３−メチルヘキサン−イル基、オクタン−１−イル基、２−メチルへプタン−１−イル基、３−メチルへプタン−１−イル基、４−メチルへプタン−１−イル基、２−エチルヘサン−１−イル基、３−エチルヘキサン−１−イル基、１，１，３，３−テトラメチルブチルノナン−１−イル基、３−エチルへプタン−１−イル基、４−エチルヘプタン−１−イル基、２−メチルオクタン−１−イル基、３−メチルオクタン−１−イル基、４−メチルオクタン−１−イル基、デカン−１−イル基、４−プロピルへプタン−１−イル基、３−エチルオクタン−１−イル基、４−エチルオクタン−１−イル基、ウンデカン−１−イル基、ドデカン−１−イル基、２−メチルウンデカン−１−イル基、２−エチルデカン−１−イル基、トリデカン−１−イル基、テトラデカン−１−イル基、ペンタデカン−１−イル基、ヘキサデカン−１−イル基、ヘプタデカン−１−イル基、オクタデカン−１−イル基等が挙げられる。これらの中でも、炭素数１〜８の直鎖又は分岐のアルキル基が好ましく、炭素数１〜４の直鎖又は分岐のアルキル基がより好ましい。
【００５０】
Ｒ16a〜Ｒ24a、Ｒ15b〜Ｒ24b、Ｒ15c〜Ｒ24c、Ｒ20d〜Ｒ27dが芳香族基、不飽和基、窒素含有基、硫黄含有基、酸素含有基、リン含有基、脂環式基、及びハロゲン原子から選ばれる１価もしくは２価の基である場合、その具体例としては、前記［置換基等］の欄に例示したものが挙げられる。
【００５１】
式（i）において、より具体的には、Ｒ12として次式（j）で表される基が挙げられる。
【００５２】
【化９】
2020175474.tif 000010
上記式中、Ｘは水素原子が置換されていてもよい２価の脂肪族炭化水素基、Ｙは水素原子が置換されていてもよい２価の芳香族炭化水素基又は脂環式炭化水素基、Ｚは窒素含有基、酸素含有基、硫黄含有基及びリン含有基から選ばれる２価のヘテロ元素含有基Ｚ1又は酸素原子及び硫黄原子から選ばれる２価のヘテロ原子Ｚ2のいずれかを示し、ｏ、ｐ、ｑは０以上の整数を示す。ｏ個のＸとｐ個のＹとｑ個のＺはそれぞれ独立し、Ｘ、Ｙ、Ｚ並び順は任意である。一つの例では、Ｘ、Ｙ、Ｚの少なくともいずれかが２個以上の場合、Ｘ同士、Ｙ同士、Ｚ同士は隣接しない。ｏとｐの少なくともいずれかは１以上の整数である。
【００５３】
２価の脂肪族炭化水素基Ｘは、炭素数が１〜２０、好ましくは１〜１２であり、直鎖又は分岐のアルキレン基、直鎖又は分岐のアルケニレン基、直鎖又は分岐のアルキニレン基等が挙げられる。特に限定されないが、具体的には、例えば、メチレン基、エタン−１，２−ジイル基、プロパン−１，３−ジイル基、１−メチルエタン−１，２−ジイル基、ブタン−１，４−ジイル基、ブタン−１，３−ジイル基、２−メチルプロパン−１，３−ジイル基、ペンタン−１，５−ジイル基、ペンタン−１，４−ジイル基、ヘキサン−１，６−ジイル基、ヘプタン−１，７−ジイル基、オクタン−１，８−ジイル基、ノナン−１，９−ジイル基、デカン−１，１０−ジイル基、ウンデカン−１，１１−ジイル基、ドデカン−１，１２−ジイル基、トリデカン−１，１３−イル基、テトラデカン−１，１４−イル基、ペンタデカン−１，１５−イル基、ヘキサデカン−１，１６−イル基、ヘプタデカン−１，１７−イル基、オクタデカン−１，１８−イル基、ノナデカン−１，１９−イル基、エイコサン−１，２０−イル基等が挙げられる。これらの中でも、水素原子が置換されない脂肪族炭化水素基が好ましく、アルキレン基がより好ましく、直鎖のアルキレン基がさらに好ましい。
【００５４】
２価の芳香族炭化水素基又は脂環式炭化水素基Ｙのうち、芳香族炭化水素基は、炭素数が６〜１８、好ましくは６〜１４である。芳香族炭化水素基は、ベンゼン環、ナフタレン環、アントラセン環等の芳香環を含み、芳香環の水素原子が脂肪族炭化水素基等で置換されていてもよい。特に限定されないが、具体的には、例えば、フェニレン基（１，４−フェニレン基、１，３−フェニレン基、１，２−フェニレン基等）、ナフチレン基（１，８−ナフチレン基、２，７−ナフチレン基、２，６−ナフチレン基、１，４−ナフチレン基、１，３−ナフチレン基等）、アントラセニレン基（９，１０−アントラセニレン基、１
，８−アントラセニレン基、２，７−アントラセニレン基、２，６−アントラセニレン基、１，４−アントラセニレン基、１，３−アントラセニレン基等）等が挙げられる。これらの中でも、水素原子が置換されない芳香族炭化水素基が好ましく、フェニレン基がより好ましい。
【００５５】
２価の芳香族炭化水素基又は脂環式炭化水素基Ｙのうち、脂環式炭化水素基は、炭素数が好ましくは３〜１０、より好ましくは３〜８である。脂肪族環を含み、脂肪族環の水素原子が脂肪族炭化水素基等で置換されていてもよい。具体的には、例えば、シクロプロピレン基、シクロブチレン基、シクロペンチレン基、シクロヘキシレン基（１，４−シクロヘキシレン基、１，３−シクロヘキシレン基、１，２−シクロヘキシレン等）、シクロヘプチレン基、シクロオクチレン基等が挙げられる。これらの中でも、水素原子が置換されない脂環式炭化水素基が好ましく、シクロヘキシレン基がより好ましい。
【００５６】
Ｚのうち、２価のヘテロ元素含有基Ｚ1は、窒素含有基、酸素含有基、硫黄含有基、リン含有基から選ばれ、前記［置換基等］の欄に例示したものが挙げられ、二重結合を有する窒素含有基、酸素含有基がより好ましい。
【００５７】
二重結合を有する２価の基Ｚ1としては、例えば、前記［置換基等］の欄に例示したもののなかで二重結合を有する２価の基が挙げられる。
【００５８】
二重結合を有する２価の窒素含有基としては、アミド基、尿素基、ウレタン基、イミド基、カルボジイミド基、アゾ基、ピリジン基、イミダゾール基、トルイジン基、ニトロアルキル基等が挙げられる。
【００５９】
二重結合を有する２価の酸素含有基としては、カルボキシ基、カルボニル基、エステル基、オキサゾール基、カルバメート基、カルバモイル基等が挙げられる。
【００６０】
二重結合を有する２価の硫黄含有基としては、チオエステル基、チオアミド基、スルホニル基、スルホキシド基、チオカルボニル基、チオ尿素基、チオカルバメート基、ジチオカルバメート基、チオフェン基、チアゾール基等が挙げられる。
【００６１】
二重結合を有する２価のリン含有基としては、リン酸エステル基、ホスホン酸エステル等が挙げられる。
【００６２】
また、Ｚのうち、２価のヘテロ原子Ｚ2は、酸素原子、硫黄原子等が挙げられ、酸素原子が好ましい。
【００６３】
２価の脂肪族炭化水素基Ｘ、２価の芳香族炭化水素基又は脂環式炭化水素基Ｙの水素原子が置換されていてもよい置換基としては、芳香族基、不飽和基、窒素含有基、硫黄含有基、酸素含有基、リン含有基、脂環式基、及びハロゲン原子が挙げられ、これらの具体例としては、前記［置換基等］の欄に例示したものが挙げられる。
【００６４】
２価の脂肪族炭化水素基Ｘ、２価の芳香族炭化水素基又は脂環式炭化水素基Ｙの水素原子が置換される場合、置換基の数は、特に限定されないが、その例としては、２個以下、あるいは１個以下が挙げられる。
【００６５】
式（j）において、２価の脂肪族炭化水素基Ｘを含む場合、ｏは好ましくは１〜３、より好ましくは１〜２、さらに好ましくは１である。ｐは好ましくは０〜２、より好ましくは０〜１、さらに好ましくは０である。ｑは好ましくは０〜２、より好ましくは０〜１、さらに好ましくは０である。式（j）の好ましい例としては、−Ｘ−Ｈ、−Ｘ−Ｙ−Ｈ、−Ｙ−Ｘ−Ｈ、−Ｘ−Ｚ−Ｈ、−Ｘ−Ｚ−Ｘ−Ｈ、−Ｘ−Ｚ−Ｙ−Ｈ、−Ｙ−Ｚ−Ｘ−Ｈが挙げられる。
【００６６】
式（j）において、２価の芳香族炭化水素基又は脂環式炭化水素基Ｙを含む場合、ｐは好ましくは１〜３、より好ましくは１〜２、さらに好ましくは１である。ｏは好ましくは０〜２、より好ましくは０〜１である。ｑは好ましくは０〜２、より好ましくは０〜１、さらに好ましくは０である。式（j）の好ましい例としては、−Ｙ−Ｈ、−Ｙ−Ｘ−Ｈ、−Ｘ−Ｙ−Ｈ、−Ｙ−Ｚ−Ｈ、−Ｙ−Ｚ−Ｙ−Ｈ、−Ｙ−Ｚ−Ｘ−Ｈ、−Ｘ−Ｚ−Ｙ−Ｈが挙げられる。
【００６７】
式（j）において、Ｚの数ｑは、好ましくは０〜３、より好ましくは０〜２、さらに好ましくは０〜１である。
【００６８】
式（j）において、好ましい一例では、Ｒ12が、水素原子が置換されない２価の脂肪族炭化水素基Ｘを有する。この場合、好ましい一例では、Ｒ12のｐ、ｑが０である。好ましい別の一例では、Ｒ12が、水素原子が置換されない２価の芳香族炭化水素基又は脂環式炭化水素基Ｙを有する。この場合、好ましい一例では、Ｒ12のｐが１、ｑが０、ｏが０又は１である。これら全ての場合において、好ましい一例では、Ｒ12のｑが１又は２である。この場合、好ましい一例では、Ｒ12が、窒素含有基及び酸素含有基から選ばれるいずれかの２価のヘテロ元素含有基Ｚ1を有する。
【００６９】
式（j）において、好ましい一例では、Ｒ12が、ｏが１〜４個の２価の脂肪族炭化水素基Ｘを有する。この場合、好ましい一例では、Ｒ12は、ｏが１個又は２個である。
【００７０】
式（j）において、好ましい一例では、Ｒ12が、ｐが１〜４個の２価の芳香族炭化水素基又は脂環式炭化水素基Ｙを有する。この場合、好ましい一例では、Ｒ12は、ｐが１個又は２個である。
【００７１】
式（j）において、好ましい一例では、Ｒ12が、ｑが１〜４個の２価の窒素含有基、酸素含有基、硫黄含有基及びリン含有基から選ばれる２価のヘテロ元素含有基Ｚ1を有する。この場合、好ましい一例では、Ｒ12は、ｑが１個又は２個である。
【００７２】
式（j）において、好ましい一例では、Ｒ12が、ｏが１〜４個の２価の脂肪族炭化水素基Ｘと、ｐが１〜４個の２価の芳香族炭化水素基又は脂環式炭化水素基Ｙを有する。この場合、好ましい一例では、Ｒ12は、ｏが１個又は２個であり、ｐが１個又は２個である。
【００７３】
式（j）において、好ましい一例では、Ｒ12が、ｏが１〜４個の２価の脂肪族炭化水素基Ｘと、ｑが１〜４個の２価の窒素含有基、酸素含有基、硫黄含有基及びリン含有基から選ばれる２価のヘテロ元素含有基Ｚ1を有する。この場合、好ましい一例では、Ｒ12は、ｐが１個又は２個であり、ｑが１個又は２個である。
【００７４】
式（j）において、好ましい一例では、Ｒ12が、ｐが１〜４個の２価の芳香族炭化水素基又は脂環式炭化水素基Ｙと、ｑが１〜４個の２価の窒素含有基、酸素含有基、硫黄含有基及びリン含有基から選ばれる２価のヘテロ元素含有基Ｚ1を有する。この場合、好ましい一例では、Ｒ12は、ｏが１個又は２個であり、ｑが１個又は２個である。
【００７５】
式（j）において、好ましい一例では、Ｒ12が、ｏが１〜４個の２価の脂肪族炭化水素基Ｘと、ｐが１〜４個の２価の芳香族炭化水素基又は脂環式炭化水素基Ｙと、ｑが１〜４個の２価の窒素含有基、酸素含有基、硫黄含有基及びリン含有基から選ばれる２価のヘテロ元素含有基Ｚ1を有する。この場合、好ましい一例では、Ｒ12は、ｏが１個又は２個であり、ｐが１個又は２個であり、ｑが１個又は２個である。
【００７６】
式（j）において、Ｒ12が、ｏが１〜４個の２価の脂肪族炭化水素基Ｘを有する場合、Ｘの炭素数は１〜２０であり、好ましくは１〜１２、より好ましくは１〜７である。
【００７７】
式（j）において、Ｒ12が、ｐが１〜４個の２価の芳香族炭化水素基又は脂環式炭化水素基Ｙを有する場合、Ｙの炭素数は、好ましくは６〜２０であり、より好ましくは、６〜１４である。
【００７８】
式（j）において、Ｒ12が、ｏが１〜４個の２価の脂肪族炭化水素基Ｘと、ｐが１〜４個の２価の芳香族炭化水素基又は脂環式炭化水素基Ｙを有する場合、Ｘの炭素数は、好ましくは１〜１２、より好ましくは１〜７であり、Ｙの炭素数は、好ましくは６〜２０であり、より好ましくは、６〜１４である。
【００７９】
式（j）において、Ｒ12が、ｏが１〜４個の２価の脂肪族炭化水素基Ｘと、ｑが１〜４個の２価の窒素含有基、酸素含有基、硫黄含有基及びリン含有基から選ばれる２価のヘテロ元素含有基Ｚ1を有する場合、好ましくはｏが１〜２個、ｑが１〜２個であり、より好ましくはｏが２個、ｑが１個又はｏが１個、ｑが２個であり、更に好ましくはｏが１個、ｑが１個である。
【００８０】
式（j）において、Ｒ12が、ｐが１〜４個の２価の芳香族炭化水素基又は脂環式炭化水素基Ｙと、ｑが１〜４個の２価の窒素含有基、酸素含有基、硫黄含有基及びリン含有基から選ばれる２価のヘテロ元素含有基Ｚ1を有する場合、好ましくはｐが１〜２個、ｑが１〜２個であり、より好ましくはｐが２個、ｑが１個又はｐが１個、ｑが２個であり、更に好ましくは、ｐが１個、ｑが１個である。
【００８１】
２−フェニルベンゾトリアゾール誘導体は、式（I）において、Ｒ1〜Ｒ9のうち少なくとも１つは式（i）で表わされるチオエーテル含有基である。その中でも、実際の合成の容易性、吸収特性やコスト、耐熱性等を考慮すると、Ｒ1〜Ｒ9のうち１〜２個が式（i）で表わされるチオエーテル含有基であることが好ましく、１個が式（i）で表わされるチオエーテル含有基であることがより好ましい。
【００８２】
式（I）における式（i）で表わされる１価の硫黄含有基の位置は、特に限定されるものではなく、式（i）で表される１価の硫黄含有基は、式（I）のＲ6〜Ｒ9のうちのいずれかに有することが好ましく、Ｒ6、Ｒ9の位置がより好ましい。
【００８３】
式（I）において、Ｒ1〜Ｒ9が式（i）で表わされる１価の硫黄含有基以外の基である場合、水素原子、炭化水素基、芳香族基、不飽和基、窒素含有基、硫黄含有基、酸素含有基、リン含有基、脂環式基、及びハロゲン原子から選ばれる１価もしくは２価の基を示す。
【００８４】
Ｒ1〜Ｒ9が炭化水素基である場合、この炭化水素基としては、脂肪族炭化水素基、脂環式炭化水素基、芳香族炭化水素基等が挙げられる。その中でも脂肪族炭化水素基が好ましく、直鎖又は分岐のアルキル基、直鎖又は分岐のアルケニル基、直鎖又は分岐のアルキニル基等が挙げられる。特に限定されないが、具体的には、例えば、メチル基、エタン−１−イル基、プロパン−１−イル基、１−メチルエタン−１−イル基、ブタン−１−イル基、ブタン−２−イル基、２−メチルプロパン−１−イル基、２−メチルプロパン−２−イル基、ペンタン−１−イル基、ペンタン−２−イル基、２−メチルブタン−１−イル基、ヘキサン−１−イル基、２−メチルペンタン−１−イル基、３−メチルペンタン−１−イル基、ヘプタン−１−イル基、３−エチルペンタン−１−イル基、２−メチルヘキサン−イル基、３−メチルヘキサン−イル基、オクタン−１−イル基、２−メチルへプタン−１−イル基、３−メチルへプタン−１−イル基、４−メチルへプタン−１−イル基、２−エチルヘサン−１−イル基、３−エチルヘキサン−１−イル基、１，１，３，３−テトラメチルブチルノナン−１−イル基、３−エチルへプタン−１−イル基、４−エチルヘプタン−１−イル基、２−メチルオクタン−１−イル基、３−メチルオクタン−１−イル基、４−メチルオクタン−１−イル基、デカン−１−イル基、４−プロピルへプタン−１−イル基、３−エチルオクタン−１−イル基、４−エチルオクタン−１−イル基、ウンデカン−１−イル基、ドデカン−１−イル基、２−メチルウンデカン−１−イル基、２−エチルデカン−１−イル基、トリデカン−１−イル基、テトラデカン−１−イル基、ペンタデカン−１−イル基、ヘキサデカン−１−イル基、ヘプタデカン−１−イル基、オクタデカン−１−イル基等が挙げられる。これらの中でも、炭素数１〜８の直鎖又は分岐のアルキル基が好ましく、炭素数１〜４の直鎖又は分岐のアルキル基がより好ましい。
【００８５】
Ｒ1〜Ｒ9が芳香族基、不飽和基、硫黄含有基、酸素含有基、リン含有基、脂環式基、及びハロゲン原子から選ばれる１価もしくは２価の基である場合、その具体例としては、前記［置換基等］の欄に例示したものが挙げられる。２価の基である場合、Ｒ1〜Ｒ9のうちいずれか２つ（好ましくは隣接する２つ）が一緒になって環を形成する。
【００８６】
式（I）において、５位のＲ9に式（i）で表わされる１価の硫黄含有基を有する場合、式（i）で表わされる１価の硫黄含有基以外の基として、Ｒ6、Ｒ7、Ｒ8がいずれも水素原子であることが好ましい。また、Ｒ1、Ｒ2、Ｒ3、Ｒ4、Ｒ5の組み合わせのうち好ましい例を挙げると次のとおりである。
［１］  炭素数１〜１８の炭化水素基（アルケニル基、アルキニル基を含む炭素数２〜１８の炭化水素基を含む。）、ヒドロキシ基、炭素数６〜１８の芳香族基、炭素数１〜１８のエーテル基、炭素数１〜１８のアルコキシ基、炭素数１〜１８のエステル基、（メタ）アクリロイルオキシ基及び／又は炭素数１〜２０のポリオキシエチレン基、又はそれらの置換基で水素原子が置換されるか、基端が中断されるか炭素−炭素結合が中断されてもよい炭素数１〜１８の炭化水素基から選ばれる置換基を１つ以上含む。
［２］  ［１］において、置換基が炭素数１〜１０の炭化水素基、及びヒドロキシ基から選ばれる少なくとも１種である。
［３］  ［２］において、置換基が炭素数１〜８の炭化水素基、及びヒドロキシ基から選ばれる少なくとも１種である。
［４］  ［１］〜［３］のいずれかにおいて、置換基の炭化水素基が直鎖又は分岐のアルキル基である。
［５］  ［４］において、置換基がメチル基、ｔ−ブチル基、及びヒドロキシ基から選ばれる少なくとも１種である。
［６］  ［５］において、置換基がメチル基、ｔ−ブチル基、及びヒドロキシ基から選ばれる少なくとも１種であり、かつヒドロキシ基は１つ以下である。
［７］  ［１］から［６］のいずれかにおいて、置換基の数が２〜４個である。
［８］  ［１］から［７］のいずれかにおいて、Ｒ1〜Ｒ4のいずれかの位置に置換基を有し、それ以外のＲ1〜Ｒ5は水素原子である。
［９］  ［１］から［８］のいずれかにおいて、Ｒ1、Ｒ2、Ｒ4のいずれかの位置に置換基を有し、それ以外のＲ1〜Ｒ5は水素原子である。
［１０］  ［９］において、Ｒ1はヒドロキシ基、Ｒ2はｔ−ブチル基、Ｒ4はメチル基であり、Ｒ3、Ｒ5は水素原子である。
【００８７】
本発明のチオエーテル含有基を有する２−フェニルベンゾトリアゾール誘導体を用いた樹脂成形材料により得られる樹脂部材は、２−フェニルベンゾトリアゾール誘導体の相溶性による樹脂の透明性に加えて、紫外線吸収のピークの特性から、黄色化を抑制しながら長波長領域の波長の吸収を可能とする。具体的には、紫外線吸収能の特性から４００〜５００ｎｍ（可視域）をカットすることなく、ＵＶ−Ａ領域でも、より長波長の３６０〜４００ｎｍ付近の紫外線をシャープにカットすることが可能である。このため、樹脂部材は、黄色着色が抑制された、外観に優れるものが得られる。すなわち、その光学的特性から、２５０〜４００（４２０）ｎｍまでの波長領域の光を十分吸収することができる。しかも、紫外線吸収効果（モル吸光係数）が高く、少量の添加で、その波長光を十分吸収でき、クロロホルム溶液中で３５０〜３９０ｎｍの吸収ピークの傾きが従来の紫外線吸収剤よりも大きいことから、樹脂部材の黄色化を抑制することができる。〜４００（４２０）ｎｍまでの幅広い波長領域の有害光を吸収し、黄色化の要因となる４００（４２０）ｎｍ付近以上の波長光の吸収を抑制し、黄色化を抑え外観に優れた樹脂部材を得るためには、１００μＭクロロホルム溶液における光の吸収ピークが３５０〜３９０ｎｍにあることが好ましく、３６０〜３８０ｎｍにあることがより好ましく、特に３６０〜３７５ｎｍにあることが好ましい。また、それらの波長領域にある吸収ピークは、最大吸収波長（λmax）であることが好ましい。さらに、その波長ピークは、４００ｎｍ付近よりも長波長の光の吸収を抑制するために、長波長側の吸収スペクトルはシャープな方が（傾きの絶対値が大きい方が）良く、吸収ピークの長波長側の傾き（吸収ピークと長波長側の吸収スペクトルのピークエンドを結んだ直線の傾きの絶対値）が０．０２５以上であることが好ましく、０．０３０以上がより好ましく、０．０４０以上がさらに好ましく、０．０４２以上が特に好ましく、０．０４３以上が殊更好ましい。また、少量で効率よく吸収するためには、上記の３５０〜３９０ｎｍの吸収ピークのモル吸光係数（最大モル吸光係数：ελmax）は、１７０００Ｌ／（ｍｏｌ・ｃｍ）以上が好ましく、１８０００Ｌ／（ｍｏｌ・ｃｍ）以上がより好ましく、２００００Ｌ／（ｍｏｌ・ｃｍ）以上がさらに好ましく、２１０００Ｌ／（ｍｏｌ・ｃｍ）以上が特に好ましい。
【００８８】
式（I）で表わされるベンゾトリアゾール化合物を製造する際には、特に限定されないが、後述の実施例の開示と公知の技術が参照される。
【００８９】
（樹脂成形材料）
本発明の樹脂成形材料は、チオエーテル含有基を有する２−フェニルベンゾトリアゾール誘導体および樹脂を含み、樹脂部材、樹脂成形物、樹脂成形品等の原料となるものであり、樹脂成形材料の製造、加工および他の樹脂との加熱溶融混練などの加熱工程において、紫外線吸収剤の昇華が少ない。
【００９０】
本発明の樹脂成形材料は、溶融混練、押出成形、射出成形、ブロー成形などにおいて使用される樹脂成形材料であり、特に限定されないが、例えば、樹脂部材、樹脂成形物、樹脂成形品の原料となる紫外線吸収能を付与したペレット、マスターバッチ、コンパウンド等が挙げられる。特に形状は限定されないが、例えば、粉状、粒状又は円筒状が好ましい。
【００９１】
本発明の樹脂成形材料は、溶融混練して当該材料を製造する際や、溶融混練して成形、加工する際に紫外線吸収剤の昇華が少ないため、成形、加工装置内を汚染しにくく、さらに、紫外線吸収剤の減少による樹脂部材の紫外線吸収能の低下が抑えられ、紫外線吸収能を保持できる。また、透明樹脂部材の場合、その透明性の低下を抑制する。
【００９２】
樹脂成形材料の樹脂は、特に限定されないが、従来公知のものを広く使用することができ、熱可塑性樹脂、熱硬化性樹脂等が挙げられ、それぞれ１種の繰り返し単位を有する重合体、複数の繰り返し単位を含む共重合体が含まれる。
【００９３】
本明細書において、熱可塑性樹脂（重合体および共重合体）および熱硬化性樹脂（重合体および共重合体）の用語は、下記に例示したような個別の種類の当該樹脂において、当該樹脂の一般的な用語の意義における本来の繰り返し単位に加え、当該樹脂の全量に対してその他の繰り返し単位を２０重量％以下、好ましくは１５重量％以下、より好ましくは１０重量％以下、さらに好ましくは５重量％以下、特に好ましくは２重量％以下含むことを許容する。また、そのような当該樹脂と、その他の樹脂との混合物であり、その他の樹脂の含有量が混合物の全量に対して２０重量％以下、好ましくは１５重量％以下、より好ましくは１０重量％以下、さらに好ましくは５重量％以下、特に好ましくは２重量％以下であることを許容する。
【００９４】
熱可塑性樹脂としては、特に限定されないが、例えば、重合体としては、（メタ）アクリル系樹脂、オレフィン系樹脂、スチレン系樹脂、エステル系樹脂、エーテル系樹脂、塩化ビニル系樹脂、フッ素系樹脂、ビニル系樹脂、ポリカーボネート系樹脂、ポリアミド系樹脂、ポリイミド系樹脂、ポリアミドイミド系樹脂、ポリマレイミド系樹脂、ポリビニルピロリドン系樹脂、ポリウレタン系樹脂、ポリスルホン系樹脂、ポリフェニレンサルファイド系樹脂、シクロオレフィン系樹脂、共重合体としては、ブタジエン−スチレン系共重合体、アクリロニトリル−スチレン系共重合体、アクリロニトリル−ブタジエン−スチレン系共重合体、スチレン−イソプレン系共重合体、スチレン−アクリル酸系共重合体、塩化ビニル−塩化ビニリデン−アクリロニトリル系共重合体等が挙げられる。
【００９５】
熱可塑性樹脂の重合体としては、特に限定されないが、例えば、以下のものが挙げられる。
【００９６】
（メタ）アクリル系樹脂としては、特に限定されないが、例えば、ポリ（メタ）アクリル酸、ポリ（メタ）アクリル酸メチル、ポリ（メタ）アクリル酸エチル、ポリ（メタ）アクリル酸ブチル、ポリ（メタ）アクリロニトリル等が挙げられる。
【００９７】
オレフィン系樹脂としては、特に限定されないが、例えば、ポリエチレン、ポリプロピレン、ポリブテン、ポリメチルペンテン、ポリブタジエン、ポリイソプレン、ポリ（２、３−ジメチルブタジエン）、ポリシクロヘキサジエン、ポリシクロペンタジエン、ポリジシクロペンタジエン、ポリクロロプレン、ポリノルボルネン、環状オレフィン系高分子等が挙げられる。
【００９８】
スチレン系樹脂としては、特に限定されないが、例えば、ポリスチレン等が挙げられる。
【００９９】
エステル系樹脂としては、特に限定されないが、例えば、ポリエチレンテレフタレート、ポリブチレンテレフタレート、ポリシクロヘキサンジメチレンテレフタレート、ポリエチレンナフタレート、ポリブチレンナフタレート、ポリカプロラクトン、ポリエチレンサクシネート、ポリ乳酸、ポリリンゴ酸、ポリグリコール酸等が挙げられる。
【０１００】
エーテル系樹脂としては、特に限定されないが、例えば、ポリアセタール、ポリフェニレンエーテル、ポリエーテルケトン、ポリエーテルエーテルケトン、ポリエーテルケトンケトン、ポリエーテルエーテルケトンケトン、ポリエーテルスルホン、ポリエーテルイミド等が挙げられる。
【０１０１】
塩化ビニル系樹脂としては、特に限定されないが、例えば、ポリ塩化ビニル、ポリ塩化ビニリデン、等が挙げられる。
【０１０２】
フッ素系樹脂としては、特に限定されないが、例えば、ポリテトラフルオロエチレン、ポリフッ化ビニル、ポリフッ化ビニリデン等が挙げられる。
【０１０３】
ビニル系樹脂としては、特に限定されないが、例えば、ポリ酢酸ビニル、ポリビニルアルコール、ポリビニルスルホン酸およびその塩等が挙げられる。
【０１０４】
ポリカーボネート系樹脂としては、特に限定されないが、例えば、ポリカーボネート等が挙げられる。
【０１０５】
ポリアミド系樹脂としては、特に限定されないが、例えば、ポリアミド、ナイロン６、ナイロン６６、ナイロン１１、ナイロン１２等が挙げられる。
【０１０６】
ポリイミド系樹脂としては、特に限定されないが、例えば、ポリイミド等が挙げられる。
【０１０７】
ポリアミドイミド系樹脂としては、特に限定されないが、例えば、ポリアミドイミド等が挙げられる。
【０１０８】
ポリマレイミド系樹脂としては、特に限定されないが、例えば、ポリマレイミド、ポリＮ-フェニルマレイミド等が挙げられる。
【０１０９】
ポリビニルピロリドン系樹脂としては、特に限定されないが、例えば、ポリビニルピロリドン等が挙げられる。
【０１１０】
ポリウレタン系樹脂としては、特に限定されないが、例えば、ポリウレタン等が挙げられる。
【０１１１】
ポリスルホン系樹脂としては、特に限定されないが、例えば、ポリスルホン等が挙げられる。
【０１１２】
ポリフェニレンサルファイド系樹脂としては、特に限定されないが、例えば、ポリフェニレンサルファイド樹脂等が挙げられる。
【０１１３】
シクロオレフィン系樹脂としては、特に限定されないが、例えば、シクロオレフィンポリマー等が挙げられる。
【０１１４】
熱可塑性樹脂の共重合体としては、上記に挙げた重合体の原料モノマーを複数含むものが挙げられ、特に限定されないが、例えば、以下のものが挙げられる。
【０１１５】
ブタジエン−スチレン系共重合体としては、特に限定されないが、例えば、ブタジエン−スチレン共重合体等が挙げられる。
【０１１６】
アクリロニトリル−スチレン系共重合体としては、特に限定されないが、例えば、アクリロニトリル−スチレン共重合体等が挙げられる。
【０１１７】
アクリロニトリル−ブタジエン−スチレン系共重合体としては、特に限定されないが、例えば、アクリロニトリル−ブタジエン−スチレン共重合体等が挙げられる。
【０１１８】
スチレン−イソプレン系共重合体としては、特に限定されないが、例えば、スチレン−イソプレン共重合体等が挙げられる。
【０１１９】
スチレン−アクリル酸系共重合体としては、特に限定されないが、例えば、スチレン−アクリル酸共重合体等が挙げられる。
【０１２０】
塩化ビニル−塩化ビニリデン−アクリロニトリル系共重合体としては、特に限定されないが、例えば、塩化ビニル−塩化ビニリデン−アクリロニトリル共重合体等が挙げられる。
【０１２１】
熱硬化性樹脂としては、特に限定されないが、例えば、重合体としては、フェノール系樹脂、尿素系樹脂、メラミン系樹脂、不飽和ポリエステル系樹脂、アルキド系樹脂、エポキシ系樹脂、エピスルフィド系樹脂、共重合体としては、アクリルメラミン系樹脂、アクリルウレタン系樹脂等が挙げられる。
【０１２２】
熱硬化性樹脂の重合体としては、特に限定されないが、例えば、以下のものが挙げられる。
【０１２３】
フェノール系樹脂としては、特に限定されないが、例えば、フェノール樹脂等が挙げられる。
【０１２４】
尿素系樹脂としては、特に限定されないが、例えば、尿素樹脂等が挙げられる。
【０１２５】
メラミン系樹脂としては、特に限定されないが、例えば、メラミン樹脂等が挙げられる。
【０１２６】
不飽和ポリエステル系樹脂としては、特に限定されないが、例えば、不飽和ポリエステル樹脂等が挙げられる。
【０１２７】
アルキド系樹脂としては、特に限定されないが、例えば、アルキド樹脂等が挙げられる。
【０１２８】
エポキシ系樹脂としては、特に限定されないが、例えば、エポキシ樹脂等が挙げられる。
【０１２９】
エピスルフィド系樹脂としては、特に限定されないが、例えば、エピスルフィド樹脂等が挙げられる。
【０１３０】
熱硬化性樹脂の共重合体としては、特に限定されないが、例えば、以下のものが挙げられる。
【０１３１】
アクリルメラミン系樹脂としては、特に限定されないが、例えば、アクリルメラミン樹脂等が挙げられる。
【０１３２】
アクリルウレタン系樹脂としては、特に限定されないが、例えば、アクリルウレタン樹脂等が挙げられる。
【０１３３】
上記樹脂の中でも熱可塑性樹脂が好ましく、特に限定されないが、例えば、上記記載の樹脂等が挙げられる。
【０１３４】
その中でも、好ましくは、スチレン系樹脂（ポリスチレン）、エーテル系樹脂（ポリアセタール）、（メタ）アクリル系樹脂（アクリル樹脂）、シクロオレフィン系樹脂（シクロオレフィンポリマー）、ポリカーボネート系樹脂（ポリカーボネート）、ポリフェニレンサルファイド系樹脂、ポリアミド系樹脂（ポリアミド）、アクリロニトリル−ブタジエン−スチレン系共重合体（アクリロニトリル−ブタジエン−スチレン共重合体樹脂）、エステル系樹脂（ポリエチレンテレフタレート樹脂）、より好ましくは、スチレン系樹脂（ポリスチレン）、（メタ）アクリル系樹脂（（メタ）アクリル樹脂）、シクロオレフィン系樹脂（シクロオレフィンポリマー）、ポリカーボネート系樹脂（ポリカーボネート）、アクリロニトリル−ブタジエン−スチレン系共重合体（アクリロニトリル−ブタジエン−スチレン共重合体樹脂）、エステル系樹脂（ポリエチレンテレフタレート樹脂）、さらに好ましくは、スチレン系樹脂（ポリスチレン）、（メタ）アクリル系樹脂（アクリル樹脂）、シクロオレフィン系樹脂（シクロオレフィンポリマー）、ポリカーボネート系樹脂（ポリカーボネート）、特に好ましくは、スチレン系樹脂（ポリスチレン）、（メタ）アクリル系樹脂（アクリル樹脂）、シクロオレフィン系樹脂（シクロオレフィンポリマー）である。
【０１３５】
なお、特に限定されないが、例えば、赤外線吸収剤、紫外線吸収剤、高屈折率剤、酸化防止剤、光安定剤、難燃剤、可塑剤等の通常の樹脂成形に用いる添加剤を添加してもよい。
【０１３６】
溶融状態での製造については、特に限定されないが、混練機を用いて、押出機による溶融混練やニーダーによる溶融混練等が使用できる。押出機による溶融混練については、特に限定されないが、例えば、単軸押出機、二軸押出機、四軸押出機等の多軸押出機、二軸単軸複合押出機等の押出機を１台以上使用できる。
【０１３７】
本発明の樹脂成形材料を溶融混練し、樹脂部材、樹脂成形物、樹脂成形品を成形する方法は、特に限定されないが、樹脂の溶融温度以上の加熱下で紫外線吸収剤と樹脂を混合する方法であればよく、特に限定されないが、例えば、射出成形法、押出成形法、カレンダー成形法、ブロー成形法、圧縮成形法等が挙げられる。フィルム状の樹脂部材の場合、押出機を使用する場合は、押出機によりフィルム化するか、あるいは押出機により原反を作製し、その後、１軸又は２軸に延伸してフィルムにする方法で樹脂部材を製造することができる。
【０１３８】
本発明の樹脂成形材料は、低昇華性の紫外線吸収剤を使用するため、紫外線吸収剤を加熱下で樹脂等に溶融混練し、樹脂形成材料を得る工程（１次加工）および、本発明の紫外線吸収剤を含む樹脂成形材料を、または、その樹脂成形材料と他の樹脂等を加熱溶融混練し、樹脂部材、樹脂成形物、樹脂成形品を得る工程（２次加工）や、本発明の樹脂成形材料から部材や、成形物、成形品を加熱加工する工程において、設備を汚染しない点で有用である。また、本発明の樹脂成形材料は、低昇華性の紫外線吸収剤を使用し、２００℃以上の高温を要する樹脂の加工、成形工程下においても紫外線吸収剤の減量率が抑えられ、紫外線吸収能を発現、保持する。
【０１３９】
本発明の樹脂成形材料において、チオエーテル含有基を有する２−フェニルベンゾトリアゾール誘導体の含有量は、特に限定されない。従来の樹脂成形材料における紫外線吸収剤の含有量と同様な範囲としてもよい。例えば、樹脂成形材料の全量に対して０．４質量％以上でもよく、１０質量％以上でもよく、３０質量％以上でもよい。また７０質量％以下でもよく、５０質量％以下でもよい。
【実施例】
【０１４０】
以下に、実施例により本発明を更に詳しく説明するが、本発明はこれらの実施例に限定されるものではない。
１．紫外線吸収剤の合成
＜合成例１＞  化合物１の合成【０１４１】
【化１０】
2020175474.tif 000011
２−（２−ヒドロキシ−３−ｔｅｒｔ−ブチル−５−メチルフェニル）−５−クロロベンゾトリアゾール（５０．０ｇ，０．１５８ｍｏｌ）、オクタンチオール（４６．３ｇ，０．３１６ｍｏｌ）、炭酸カリウム（４８．１ｇ，０．３４８ｍｏｌ）およびヨウ化カリウム（１．８ｇ，０．０１１ｍｏｌ）を、ＤＭＦ１２５ｇ中で、１２５℃、１２時間反応した。反応終了後、ｐＨを調整した後、濾過、メタノール洗浄、水洗を行い、再結晶をすることにより、化合物１を得た。
FT−IR（KBr）：2956cm-1：O−H伸縮振動  1445, 1392cm-1：トリアゾール環伸縮振動  662cm-1：C-S伸縮振動
1H−NMR (CDCl3 400MHz): δ 0.89 (t, 3H, CH3(CH2)7-S) , 1.33 (m, 8H, CH3(CH2)4(CH2)3-S), 1.49 (m, 11H, -Ph-OH-CH3-C(CH3)3, CH3(CH2)4CH2(CH2)2-S), 1.73 (quin, 2H, CH3(CH2)5CH2CH2-S), 2.38 (s, 3H, -Ph-OH-CH3-C(CH3)3) , 3.02 (t, 2H, CH3(CH2)5CH2CH2-S), 7.16 (s, 1H), 7.36 (d, 1H), 7.69 (s, 1H), 7.78 (d, 1H), 8.04 (s, 1H), (insg.5arom. CH), 11.62 (s, 1H, -Ph-OH-CH3-C(CH3)3)
13C−NMR (CDCl3 400MHz): δ 14.0 (CH3(CH2)7-S), 20.9 (-Ph-OH-CH3-C(CH3)3), 22.6 (CH3CH2(CH2)5CH2-S), 28.7 (CH3CH2(CH2)4CH2CH2-S), 29.5 (-Ph-OH-CH3-C(CH3)3), 31.8 (-Ph-OH-CH3-C(CH3)3) , 33.8 (CH3(CH2)5CH2CH2-S), 35.4 (CH3(CH2)5CH2CH2-S), 113.6, 117.5, 119.3, 128.7, 129.2 (CHarom), 125.4, 141.2, 143.4 (Carom), 128.3 (Carom-CH3), 138.0(Carom-S), 139.1(Carom-C(CH3)3), 146.7(Carom-OH)【０１４２】
＜合成例２＞  化合物２の合成【０１４３】
【化１１】
2020175474.tif 000012
２−（２−ヒドロキシ−３−ｔｅｒｔ−ブチル−５−メチルフェニル）−５−クロロベンゾトリアゾール（２５．０ｇ，７９．２ｍｍｏｌ）、ベンゼンチオール（１７．４ｇ，１５８．３ｍｍｏｌ）、炭酸カリウム（２４．１ｇ，１７４．２ｍｍｏｌ）およびヨウ化カリウム（０．９ｇ，５．５ｍｍｏｌ）を、ＤＭＦ６２．５ｇ中で、１２５℃、１２時間反応した。反応終了後、ｐＨを調整した後、濾過、メタノール洗浄、水洗を行い、再結晶、カラム精製をすることにより、化合物２を得た。
FT−IR（KBr）：3000cm-1：O−H伸縮振動  1445, 1390cm-1：トリアゾール環伸縮振動  665cm-1：C-S伸縮振動
1H−NMR (CDCl3 400MHz): δ1.48 (s, 9H, -Ph-OH-CH3-C(CH3)3), 2.37 (s, 3H, -Ph-OH-CH3-C(CH3)3), 7.16 (s, 1H), 7.38 (d, 4H), 7.48 (s, 2H), 7.68 (s, 1H), 7.83 (d, 1H), 8.03 (d, 1H), (insg.10arom. CH), 11.55 (s, 1H, -Ph-OH-CH3-C(CH3)3)
13C−NMR (CDCl3 400MHz): δ20.9 (-Ph-OH-CH3-C(CH3)3), 29.5 (-Ph-OH-CH3-C(CH3)3), 35.4 (-Ph-OH-CH3-C(CH3)3), 116.8, 118.0, 119.3, 128.3, 128.8, 129.6, 132.7 (CHarom), 125.5, 141.2, 143.2 (Carom), 129.8 (Carom-CH3), 139.2 (Carom-S) , 139.2 (S-Carom), 139.2 (Carom-C(CH3)3), 146.7 (Carom-OH)【０１４４】
＜合成例３＞  化合物３の合成【０１４５】
【化１２】
2020175474.tif 000013
２−（２−ヒドロキシ−３−ｔｅｒｔ−ブチル−５−メチルフェニル）−５−クロロベンゾトリアゾール（２５．０ｇ, ７９．２ｍｍｏｌ）、ｐ−トルエンチオール（１９．７ｇ, １５８．３ｍｍｏｌ）、炭酸カリウム（２４．１ｇ, １７４．２ｍｍｏｌ）およびヨウ化カリウム（０．９２ｇ, ５．５４ｍｍｏｌ）、ＤＭＦ６２．５ｇ中で、１２５℃、１２時間反応した。反応終了後、ｐＨを調整した後、濾過、メタノール洗浄、水洗を行い、再結晶、カラム精製をすることにより、化合物３を得た。
FT−IR（KBr）：3000cm-1：O−H伸縮振動  1444, 1389cm-1：トリアゾール環伸縮振動  667cm-1：C-S伸縮振動
1H−NMR (CDCl3 400MHz): δ1.48 (s, 9H, -Ph-OH-CH3-C(CH3)3), 2.37 (s, 3H, -Ph-OH-CH3-C(CH3)3) , 2.40 (s, 3H, CH3-Ph-S-) , 7.16 (s, 1H), 7.23 (s, 2H), 7.32 (d, 1H), 7.43 (s, 2H), 7.56 (s, 1H), 7.81 (d, 1H), 8.02 (d, 1H), (insg.9arom. CH), 11.56 (s, 1H, -Ph-OH-CH3-C(CH3)3)
13C−NMR (CDCl3 400MHz): δ20.9 (-Ph-OH-CH3-C(CH3)3), 21.2 (CH3-Ph-S-), 29.5 (-Ph-OH-CH3-C(CH3)3), 35.4 (-Ph-OH-CH3-C(CH3)3)  , 115.3, 117.8, 119.3, 128.7, 129.3 130.5, 133.7(CHarom), 125.4, 141.2, 143.4 (Carom), 128.3 (Carom-CH3), 138.9(Carom-S) , 138.7(S -Carom), 139.1(Carom-C(CH3)3), 146.7(Carom-OH)【０１４６】
＜合成例４＞  化合物４の合成【０１４７】
【化１３】
2020175474.tif 000014
２−（２−ヒドロキシ−３−ｔｅｒｔ−ブチル−５−メチルフェニル）−５−クロロベンゾトリアゾール（２５．０ｇ, ７９．２ｍｍｏｌ）、4-イソプロピルベンゼンチオール（２４．１ｇ, １５８．３ｍｍｏｌ）、炭酸カリウム（２４．１ｇ, １７４．２ｍｍｏｌ）およびヨウ化カリウム（０．９２ｇ, ５．５４ｍｍｏｌ）を、ＤＭＦ６２．５ｇ中で、１２５℃、１２時間反応した。反応終了後、ｐＨを調整した後、濾過、メタノール洗浄、水洗を行い、再結晶、カラム精製をすることにより、化合物４を得た。
FT−IR（KBr）：3000cm-1：O−H伸縮振動  1446, 1389cm-1：トリアゾール環伸縮振動  666cm-1：C-S伸縮振動
1H−NMR (CDCl3 400MHz): δ1.30 (d, 6H, (CH3)2CH-Ph-S-), 1.48 (s, 9H, -Ph-OH-CH3-C(CH3)3), 2.37 (s, 3H, -Ph-OH-CH3-C(CH3)3), 2.95 (m, 1H, (CH3)2CH-Ph-S-), 7.16 (s, 1H), 7.28 (s, 2H), 7.36 (d, 1H), 7.45 (s, 2H), 7.57 (s, 1H), 7.81 (d, 1H), 8.02 (d, 1H), (insg.9arom. CH), 11.58 (s, 1H, -Ph-OH-CH3-C(CH3)3)
13C−NMR (CDCl3 400MHz): δ20.9 (-Ph-OH-CH3-C(CH3)3), 23.9 ((CH3)2CH-Ph-S-), 29.5 (-Ph-OH-CH3-C(CH3)3), 33.9 ((CH3)2CH-Ph-S-), 35.4 (-Ph-OH-CH3-C(CH3)3), 115.3, 117.8, 119.3, 127.9, 128.7, 129.2, 129.6, 133.6 (CHarom), 125.4, 141.4, 143.3 (Carom), 128.3 (Carom-CH3), 138.5 (Carom-S), 138.5 (S -Carom), 139.1 (Carom-C(CH3)3), 146.7 (Carom-OH), 149.7 (Carom-CH)【０１４８】
＜合成例５＞  化合物５の合成【０１４９】
【化１４】
2020175474.tif 000015
２−（２−ヒドロキシ−３−ｔｅｒｔ−ブチル−５−メチルフェニル）−５−クロロベンゾトリアゾール（２５．０ｇ，７９．２ｍｍｏｌ）、４−ｔｅｒｔ−ブチルベンゼンチオール（２６．３ｇ，１５８．３ｍｍｏｌ）、炭酸カリウム（２４．１ｇ，１７４．２ｍｍｏｌ）およびヨウ化カリウム（０．９ｇ，５．５ｍｍｏｌ）を、ＤＭＦ６２．５ｇ中で、１２５℃、１２時間反応した。反応終了後、ｐＨを調整した後、濾過、メタノール洗浄、水洗を行い、再結晶、カラム精製をすることにより、化合物５を得た。
FT−IR（KBr）：3000cm-1：O−H伸縮振動  1444, 1390cm-1：トリアゾール環伸縮振動  668cm-1：C-S伸縮振動
1H−NMR (CDCl3 400MHz): δ1.36 (s, 9H, -S-Ph-C(CH3)3), 1.48 (s, 9H, -Ph-OH-CH3-C(CH3)3), 2.37 (s, 3H, -Ph-OH-CH3-C(CH3)3), 7.16 (s, 1H), 7.35 (d, 1H), 7.44 (s, 4H), 7.59 (s, 1H), 7.81 (d, 1H), 8.02 (d, 1H), (insg.9arom. CH), 11.58 (s, 1H, -Ph-OH-CH3-C(CH3)3)
13C−NMR (CDCl3 400MHz): δ20.9 (-Ph-OH-CH3-C(CH3)3), 29.5 (-Ph-OH-CH3-C(CH3)3), 31.3 (-S-Ph-C(CH3)3), 34.8 (-S-Ph-C(CH3)3), 35.4 (-Ph-OH-CH3-C(CH3)3), 115.4, 117.8, 119.3, 126.8, 128.8, 129.2, 133.2 (CHarom), 125.4, 141.5, 143.3 (Carom), 128.3 (Carom-CH3), 138.5 (Carom-S), 138.5 (S -Carom), 139.1, 152.0 (Carom-C(CH3)3), 146.7 (Carom-OH)【０１５０】
＜合成例６＞  化合物６の合成【０１５１】
【化１５】
2020175474.tif 000016
２−（２−ヒドロキシ−３−ｔｅｒｔ−ブチル−５−メチルフェニル）−５−クロロベンゾトリアゾール（１８．８２ｇ ５９．６ｍｍｏｌ）、６−メルカプト−１−ヘキサノール（１２．００ｇ ８９．４ｍｍｏｌ）、炭酸カリウム（１８．２１ｇ １３１．１ｍｍｏｌ）及び、ヨウ化カリウム（０．６９ｇ ４．１７ｍｍｏｌ）を、ＤＭＦ６０ｍＬ中で、１０時間１３５〜１４０℃で加熱撹拌を行った。反応終了後、ｐＨ調整、濾過、メタノール洗浄を行い、再結晶、カラム精製することにより、化合物６を得た。
FT−IR（KBr）：2956cm-1：O−H伸縮振動  1445, 1392cm-1：トリアゾール環伸縮振動  662cm-1：C-S伸縮振動
1H−NMR (CDCl3 400MHz): δ 1.49 (m, 17H, -Ph-OH-CH3-C(CH3)3, HOCH2(CH2)3CH2CH2-S), 1.78 (quin, 2H, HO(CH2)4CH2CH2-S), 2.38 (s, 3H, -Ph-OH-CH3-C(CH3)3) , 3.03 (t, 2H, HO(CH2)5CH2-S), 3.65 (t, 2H, HOCH2(CH2)5-S), 7.16 (s, 1H), 7.37 (d, 1H), 7.70 (s, 1H), 7.78 (d, 1H), 8.04 (s, 1H), (insg.5arom. CH), 11.58 (s, 1H, -Ph-OH-CH3-C(CH3)3)
13C−NMR (CDCl3 400MHz): δ 20.9 (-Ph-OH-CH3-C(CH3)3), 25.3 (HO(CH2)3CH2(CH2)2-S), 28.7 (HOCH2(CH2)2(CH2)3-S), 29.5 (-Ph-OH-CH3-C(CH3)3), 32.6 (-Ph-OH-CH3-C(CH3)3), 33.2 (HO(CH2)4CH2CH2-S), 35.4 (HO(CH2)5CH2-S), 62.8 (HOCH2(CH2)5-S), 113.8, 117.6, 119.3, 128.6, 129.3 (CHarom), 125.4, 141.2, 143.4 (Carom), 128.3 (Carom-CH3), 137.8 (Carom-S), 139.1 (Carom-C(CH3)3), 146.7(Carom-OH)【０１５２】
＜合成例７＞  化合物７の合成【０１５３】
【化１６】
2020175474.tif 000017
２−（２−ヒドロキシ−３−ｔｅｒｔ−ブチル−５−メチルフェニル）−５−クロロベンゾトリアゾール（２５．０ｇ  ７９．２ｍｍｏｌ）、４−ヒドロキシベンゼンチオール（２０．０ｇ  １５８．３ｍｍｏｌ）、炭酸カリウム（２４．１ｇ,  １７４．２ｍｍｏｌ）及びヨウ化カリウム（０．９２ｇ  ５．５４ｍｍｏｌ）を、ＤＭＦ６６ｍＬ中で、１２５℃、１２時間反応した。反応終了後、ｐＨを調整した後、濾過、メタノール洗浄、水洗を行い、再結晶、カラム精製をすることにより、淡黄色固体の中間体１を得た。【０１５４】
中間体１（０．４０ｇ  ０．９９ｍｍｏｌ）、アセチルクロリド（０．１６ｇ  １．９７ｍｍｏｌ）とトリエチルアミン（０．１７ｇ  ２．１８ｍｍｏｌ）を塩化メチレン３０ｍＬ中で、１８時間室温で撹拌を行った。反応終了後、水、クロロホルムを加え酸処理、水洗を行い、有機層をエバポレートすることで粗生成物を得た。このようして得られた粗生成物をカラム精製及び再結晶することで、化合物７を得た。
FT−IR（KBr）：2968cm-1：O−H伸縮振動  1762cm-1：C=O伸縮振動  1448, 1367cm-1：トリアゾール環伸縮振動
1H−NMR (CDCl3 400MHz): δ 1.48 (s, 9H, -Ph-OH-CH3-C(CH3)3) , 2.32 (s, 3H, CH3-C=O-O-), 2.37 (s, 3H, -Ph-OH-CH3-C(CH3)3) , 7.12 (d, 2H), 7.17(s, 1H), 7.35 (d, 1H), 7.48 (d, 2H), 7.70 (s, 1H), 7.82 (d, 1H), 8.04 (s, 1H), (insg.9arom. CH), 11.54 (s, 1H, -Ph-OH-CH3-C(CH3)3)
13C−NMR (CDCl3 400MHz): δ  20.9 (-Ph-OH-CH3-C(CH3)3), 21.1  (-Ph-OH-CH3-C(CH3)3), 29.5 (-Ph-OH-CH3-C(CH3)3) , 35.4 (CH3-C(=O)-O-), 116.9, 118.1, 119.4, 122.9, 128.9, 129.7, 133.9 (CHarom), 125.4, 141.7, 143.2 (Carom), 128.3 (Carom-CH3), 130.9 (Carom-S), 137.1 (Carom-S), 139.2 (Carom-C(CH3)3), 146.7(Carom-OH), 150.8(Carom-O-), 169.1 (CH3-C(=O)-O-)【０１５５】
＜合成例８＞  化合物８の合成【０１５６】
【化１７】
2020175474.tif 000018
上記中間体１（０．４０ｇ ０．９９ｍｍｏｌ）、塩化ベンゾイル（０．２８ｇ １．９７ｍｍｏｌ）とトリエチルアミン（０．１７ｇ ２．１８ｍｍｏｌ）を塩化メチレン３０ｍＬ中で、１８時間室温で撹拌を行った。反応終了後、水、クロロホルムを加え酸処理、水洗を行い、有機層をエバポレートすることで粗生成物を得た。このようして得られた粗生成物をカラム精製及び再結晶することで、淡黄色固体の化合物８を得た。物性値を下記に示す。
FT−IR（KBr）：2962cm-1：O−H伸縮振動  1738cm-1：C=O伸縮振動  1487, 1355cm-1：トリアゾール環伸縮振動
1H−NMR (CDCl3 400MHz): δ 1.49 (s, 9H, -Ph-OH-CH3-C(CH3)3), 2.37 (s, 3H, -Ph-OH-CH3-C(CH3)3) , 7.16 (s, 2H), 7.25(d, 2H), 7.36 (d, 1H), 7.50〜7.56 (m, 4H), 7.63 (t, 1H), 7.72 (s, 1H), 8.04 (s, 1H), 8.20 (d, 1H), (insg.14arom. CH), 11.56 (s, 1H, -Ph-OH-CH3-C(CH3)3)
13C−NMR (CDCl3 400MHz): δ20.9 (-Ph-OH-CH3-C(CH3)3), 29.5 (-Ph-OH-CH3-C(CH3)3) , 35.4 (-Ph-OH-CH3-C(CH3)3), 116.9, 118.1, 119.4, 123.1, 128.7 , 128.9, 129.7 , 130.2, 133.8, 134.0 (CHarom), 125.4, 141.7, 143.2 (Carom), 128.3 (Carom-CH3), 129.3(Carom-C(=O)-O-Ph), 131.0 (Carom-S), 137.1 (Carom-S), 139.2 (Carom-C(CH3)3), 146.8(Carom-OH), 151.1(Ph-C(=O)-O-Carom), 164.9 (Ph-C(=O)-O-)【０１５７】
＜合成例９＞  化合物９の合成【０１５８】
【化１８】
2020175474.tif 000019
２−（２−ヒドロキシ−３−tert−ブチル−５−メチルフェニル）−５−クロロベンゾトリアゾール（３.１５ｇ  ９．９７ｍｍｏｌ）、４−アセトアミドベンゼンチオール（２．５０ｇ  １４．９６ｍｍｏｌ）、炭酸カリウム（３．０３ｇ  ２１．９４ｍｍｏｌ）及びよう化カリウム（０．１２ｇ  ０．７ｍｍｏｌ）を、ＤＭＦ３０ｇ中で、１３５℃、１２時間反応した。反応終了後、ｐＨを調整し、濾過、水洗を行い、数回再結晶することで、淡黄色固体の化合物９を得た。物性値を下記に示す。
FT−IR（KBr）： FT−IR（KBr）：2963cm-1：O−H伸縮振動  1653cm-1：C=O伸縮振動  1445, 1396cm-1：トリアゾール環伸縮振動
1H−NMR (CDCl3 400MHz): δ 1.48 (s, 9H, -Ph-OH-CH3-C(CH3)3) , 2.21 (s, 3H, CH3-C=O-NH-), 2.37 (s, 3H, -Ph-OH-CH3-C(CH3)3) , 7.17(s, 1H), 7.31 (d, 1H), 7.48 (d, 2H), 7.56 (d, 3H), 7.79 (d, 1H), 8.02 (s, 1H), (insg.9arom. CH), 11.54 (s, 1H, -Ph-OH-CH3-C(CH3)3)
13C−NMR (CDCl3 400MHz): δ  20.9 (-Ph-OH-CH3-C(CH3)3), 24.7  (-Ph-OH-CH3-C(CH3)3), 29.5 (-Ph-OH-CH3-C(CH3)3) , 35.4 (CH3-C(=O)-NH-), 115.6, 117.9, 119.3, 120.7, 127.9, 128.8, 134.5 (CHarom), 125.4, 141.5, 143.2 (Carom), 128.3 (Carom-CH3), 129.1 (Carom-S), 138.4 (Carom-S), 138.2 (Carom-NH),139.2 (Carom-C(CH3)3), 146.7(Carom-OH), 168.3 (CH3-C(=O)-NH-)【０１５９】
＜合成例１０＞  化合物１０の合成【０１６０】
【化１９】
2020175474.tif 000020
２−（２−ヒドロキシ−３−ｔｅｒｔ−ブチル−５−メチルフェニル）−５−クロロベンゾトリアゾール（３２．３ｇ,  ０．１０２ｍｏｌ）、シクロヘキサンチオール（２３．８ｇ,  ０．２０５ｍｏｌ）、炭酸カリウム（３１．１ｇ,  ０．２２５ｍｏｌ）及びヨウ化カリウム（１．２ｇ,  ０．００７ｍｏｌ）を、ＤＭＦ１００ｇ中で、１２５℃、１２時間反応した。反応終了後、ｐＨ調整、濾過、ＭｅＯＨ洗浄、水洗を行い、再結晶をすることによって、化合物１０を得た。
FT−IR（KBr）：2930cm-1：O−H伸縮振動  1450, 1391cm-1：トリアゾール環伸縮振動  667cm-1：C-S伸縮振動
1H−NMR (CDCl3 400MHz): δ 1.40 (m, 4H, CH2(CH2)2(CH2)2CH-S), 1.49 (S, 9H, -Ph-OH-CH3-C(CH3)3), 1.54 (m, 2H, CH2(CH2)2(CH2)2CH-S), 1.83 (m, 2H, CH2(CH2)2CH2CH2CH-S), 2.06 (m, 2H, CH2(CH2)2CH2CH2CH-S), 2.38 (s, 3H, -Ph-OH-CH3-C(CH3)3), 3.29 (m, 1H, CH2CH2CH2CH-S), 7.17 (s, 1H), 7.43 (d, 1H), 7.80 (s, 1H), 7.84 (d, 1H), 8.06 (d, 1H), (insg.5arom. CH), 11.62 (s, 1H, -Ph-OH-CH3-C(CH3)3)
13C−NMR (CDCl3 400MHz): δ 20.9 (-Ph-OH-CH3-C(CH3)3), 25.7 (CH2(CH2)2 (CH2)2CH-S), 26.0 (CH2(CH2)2 (CH2)2CH-S), 29.5 (-Ph-OH-CH3-C(CH3)3), 33.1 (CH2(CH2)2(CH2)2CH-S), 35.4 (-Ph-OH-CH3-C(CH3)3), 46.3 (CH2(CH2)2 (CH2)2CH-S), 117.2, 117.5, 119.3, 128.3, 128.8 (CHarom), 141.5, 143.2 (Carom), 125.4 (Carom-N), 131.2 (Carom-CH3), 136.1 (Carom-S), 139.1 (Carom-C(CH3)3), 146.7 (Carom-OH)【０１６１】
＜合成例１１＞  化合物１１の合成【０１６２】
【化２０】
2020175474.tif 000021
２−（２−ヒドロキシ−３−ｔｅｒｔ−ブチル−５−メチルフェニル）−５−クロロベンゾトリアゾール（２０．０ｇ, ６３．３ｍｍｏｌ）、ベンジルメルカプタン（１５．７ｇ,１２６．６ｍｍｏｌ）、炭酸カリウム（１９．３ｇ, １３９．４ｍｍｏｌ）及びヨウ化カリウム（０．７４ｇ, ４．５ｍｍｏｌ）を、ＤＭＦ５０．０ｇ中で、１２５℃、９時間反応した。反応終了後、ｐHを調整した後、濾過、MeOH洗浄、水洗を行い、再結晶をすることにより、化合物１１を得た。
FT−IR（KBr）：2960cm-1：O−H伸縮振動  1441, 1392cm-1：トリアゾール環伸縮振動  664cm-1：C-S伸縮振動
1H−NMR (CDCl3 400MHz): δ1.49 (s, 9H, -Ph-OH-CH3-C(CH3)3), 2.38 (s, 3H, -Ph-OH-CH3-C(CH3)3) , 4.24 (s, 2H, Ph-CH2-S-) , 7.16 (s, 1H), 7.26〜7.38 (m, 6H), 7.72 (s, 1H), 7.80 (d, 1H), 8.04 (d, 1H), (insg.10arom. CH), 11.58 (s, 1H, -Ph-OH-CH3-C(CH3)3)
13C−NMR (CDCl3 400MHz): δ20.9 (-Ph-OH-CH3-C(CH3)3), 29.5 (-Ph-OH-CH3-C(CH3)3), 35.4 (-Ph-OH-CH3-C(CH3)3), 38.6 (Ph-CH2-S-), 115.4, 117.6, 119.3, 128.7, 128.8, 128.8, 129.7, 137.0(CHarom), 125.4, 141.4, 143.4 (Carom), 128.3 (Carom-CH3), 136.5(Carom CH2-S-) , 138.7(S -Carom), 139.1(Carom-C(CH3)3), 146.7(Carom-OH)【０１６３】
＜合成例１２＞  化合物１２の合成【０１６４】
【化２１】
2020175474.tif 000022
上記化合物６（0.50g 1.21mmol）、アセチルクロリド（0.18g 0.18mmol）とトリエチルアミン（0.19g 2.46mmol）を塩化メチレン15mL中で、１８時間室温で撹拌を行った。反応終了後、水、クロロホルムを加え酸処理、水洗を行い、有機層をエバポレートすることで粗生成物を得た。このようして得られた粗生成物をカラム精製及び再結晶することで、淡黄色固体の化合物１２得た。物性値を下記に示す。
FT−IR（KBr）：3011cm-1：O−H伸縮振動  1744cm-1：C=O伸縮振動  1448, 1361cm-1：トリアゾール環伸縮振動
1H−NMR (CDCl3 400MHz): δ 1.49 (s, 9H, -Ph-OH-CH3-C(CH3)3) , 2.05 (s, 3H, CH3-C=O-O-), 2.39 (s, 3H, -Ph-OH-CH3-C(CH3)3) , 3.28 (t, 2H, -C=O-O-CH2CH2-S) , 4.33 (t, 2H, -C=O-O-CH2CH2-S), 7.18 (d, 2H), 7.74(s, 1H), 7.83 (d, 1H), 7.87 (s, 1H), 8.06 (s, 1H), (insg.5arom. CH), 11.62 (s, 1H, -Ph-OH-CH3-C(CH3)3)
13C−NMR (CDCl3 400MHz): δ  20.8 (-Ph-OH-CH3-C(CH3)3), 20.9  (-Ph-OH-CH3-C(CH3)3), 29.6 (-Ph-OH-CH3-C(CH3)3), 32.2 (-C=O-O-CH2CH2-S), 35.4 (CH3-C(=O)-O-), 62.5 (-C=O-O-CH2CH2-S), 115.8, 118.0, 119.4, 128.4, 135.8 (CHarom), 125.4, 141.6, 143.3 (Carom), 128.9 (Carom-CH3), 129.7 (Carom-S), 139.2 (Carom-C(CH3)3), 146.8(Carom-OH), 170.7 (CH3-C=O-O-)【０１６５】
＜合成例１３＞  化合物１３の合成【０１６６】
【化２２】
2020175474.tif 000023
2-(2-ヒドロキシ-3-tert-ブチル-5-メチルフェニル)-5-クロロベンゾトリアゾール（18.82g 59.6mmol）、2-メルカプトエタノール（6.98g 89.4mmol）、炭酸カリウム（18.21g 131.1mmol）及び、よう化カリウム（0.69g 4.17mmol）を、DMF60mL中で、10時間135〜140℃で加熱撹拌を行った。反応終了後、pH調整、濾過、MeOH洗浄を行い、再結晶をすることで、淡黄色固体の中間体２を得た。
中間体２（2.00g 5.59mmol）、塩化ベンゾイル（1.18g 8.39mmol）とトリエチルアミン（0.89g 11.19mmol）を塩化メチレン30mL中で、１８時間室温で撹拌を行った。反応終了後、水、クロロホルムを加え酸処理、水洗を行い、有機層をエバポレートすることで粗生成物を得た。このようして得られた粗生成物をカラム精製及び再結晶することで、淡黄色固体の化合物１３を得た。物性値を下記に示す。
FT−IR（KBr）：2963cm-1：O−H伸縮振動  1719cm-1：C=O伸縮振動  1449, 1357cm-1：トリアゾール環伸縮振動
1H−NMR (CDCl3 400MHz): δ 1.50 (s, 9H, -Ph-OH-CH3-C(CH3)3) , 2.39 (s, 3H, -Ph-OH-CH3-C(CH3)3) , 3.41 (t, 2H, -C=O-O-CH2CH2-S) , 4.59 (t, 2H, -C=O-O-CH2CH2-S)7.19 (s, 1H), 7.38(t, 2H), 7.45 (d, 1H), 7.50 (t, 1H), 7.81 (d, 1H), 7.91〜7.96 (m, 3H), 8.05 (s, 1H), (insg.10arom. CH), 11.54 (s, 1H, -Ph-OH-CH3-C(CH3)3)
13C−NMR (CDCl3 400MHz): δ  20.9 (-Ph-OH-CH3-C(CH3)3), 29.6 (-Ph-OH-CH3-C(CH3)3) , 32.5 (-C=O-O-CH2CH2-S) , 35.4 (-Ph-OH-CH3-C(CH3)3), 63.4 (-C=O-O-CH2CH2-S)116.3, 118.0, 119.4, 128.3 , 128.9, 129.8 , 133.1, 135.8 (CHarom), 125.4, 141.6, 143.3 (Carom), 128.3 (Carom-CH3), 129.7 (Carom-S), 139.2 (Carom-C(CH3)3), 146.8(Carom-OH), 166.3 (Ph-C(=O)-O-)【０１６７】
＜合成例１４＞  化合物１４の合成【０１６８】
【化２３】
2020175474.tif 000024
2-(2-ヒドロキシ-3-tert-ブチル-5-メチルフェニル)-5-クロロベンゾトリアゾール（5.00g 15.8mmol）、4-アミノベンゼンチオール（2.97g 23.8mmol）、炭酸カリウム（4.81g, 34.8mmol）及びよう化カリウム（0.18g1.11mmol）を、DMF30g中で、135℃、3時間反応した。反応終了後、pHを調整した後、濾過、水洗、MeOH洗浄を行い、再結晶することにより、淡黄色固体の中間体３を得た。
中間体３（0.50g 1.24mmol）と塩化ベンゾイル（0.26g 1.86mmol）を塩化メチレン10mL中で、１８時間室温で撹拌を行った。反応終了後、反応溶液にメタノールを添加し、析出物を濾過することで、黄色の粗生成物を得た。このようして得られた粗生成物を再結晶することで、淡黄色固体の化合物１４を得た。物性値を下記に示す。
FT−IR（KBr）： FT−IR（KBr）：2955m-1：O−H伸縮振動  1654cm-1：C=O伸縮振動  1449, 1396cm-1：トリアゾール環伸縮振動
1H−NMR (CDCl3 400MHz): δ1.48 (s, 9H, -Ph-OH-CH3-C(CH3)3), 2.37 (s, 3H, -Ph-OH-CH3-C(CH3)3), 7.90 (m, 1H, Ph-C(=O)NH-), 7.16(s, 1H), 7.33 (d, 1H), 7.50-7.57 (m, 5H), 7.63 (s, 1H), 7.73 (d, 2H), 7.82 (d, 1H), 7.90 (m, 2H), 8.04 (s, 1H), (insg.14arom. CH), 11.55 (s, 1H, -Ph-OH-CH3-C(CH3)3)
13C−NMR (CDCl3 400MHz): δ20.9 (-Ph-OH-CH3-C(CH3)3), 29.5 (-Ph-OH-CH3-C(CH3)3) , 35.4 (-Ph-OH-CH3-C(CH3)3), 115.8, 118.0, 119.3, 121.1, 127.0 , 128.4, 128.9 , 132.1, 134.5 (CHarom), 125.4, 141.5, 143.2 (Carom), 128.3 (Carom-CH3), 128.8(Carom-C(=O)NH-), 129.2 (Carom-S), 138.1 (Carom-S), 138.5(Ph-C(=O)NH-Carom), 139.2 (Carom-C(CH3)3), 146.8(Carom-OH), 165.7 (Ph-C(=O)NH-)【０１６９】
＜合成例１５＞  化合物１５の合成【０１７０】
【化２４】
2020175474.tif 000025
中間体３（1.00g 2.47mmol）とイソシアン酸エチル（1.18g 16.54mmol）、DMF20mL中で、１６時間１００℃で加熱攪拌を行った。反応終了後、トルエンと水を加え、水洗し、有機層を減圧留去することで、黄色の固体を得た。このようにして得られた粗生成物をカラム精製、再結晶することで、薄黄色の固体化合物１５を合成した。物性値を下記に示す。
FT−IR（KBr）： FT−IR（KBr）：2968cm-1：O−H伸縮振動  1639cm-1：C=O伸縮振動  1436, 1392cm-1：トリアゾール環伸縮振動
1H−NMR (CDCl3 400MHz): δ1.13 (t, 3H, CH3CH2-NH-C(=O)NH-), 1.41 (s, 9H, -Ph-OH-CH3-C(CH3)3), 2.30 (m, 3H, -Ph-OH-CH3-C(CH3)3), 3.26 (quin, 2H, CH3CH2-NH-C(=O)NH-), 4.63 (m, 1H, CH3CH2-NHC(=O)NH-), 6.31 (m, 1H, CH3CH2-NHC(=O)NH-), 7.08(s, 1H), 7.23 (d, 1H), 7.30 (d, 2H), 7.38 (m, 2H), 7.49 (d, 1H), 7.71 (s, 1H), 7.95 (s, 1H), (insg.9arom. CH), 11.47 (s, 1H, -Ph-OH-CH3-C(CH3)3)
13C−NMR (CDCl3400MHz): δ14.1 (CH3CH2-HNC(=O)NH-), 20.9 (-Ph-OH-CH3-C(CH3)3), 29.5 (-Ph-OH-CH3-C(CH3)3) , 35.4 (-Ph-OH-CH3-C(CH3)3), 35.4 (CH3CH2-HNC(=O)NH-), 115.3, 117.9, 119.3, 121.1, 126.2, 128.8, 134.9 (CHarom), 125.3, 141.4, 143.2 (Carom), 128.3 (Carom-CH3), 128.9 (Carom-S), 138.7 (Carom-S), 139.1 (Carom-C(CH3)3), 139.1 (Carom-NH), 146.7(Carom-OH), 154.8 (CH3CH2-HNC(=O)NH-)【０１７１】
＜合成例１６＞  化合物１６の合成【０１７２】
【化２５】
2020175474.tif 000026
中間体３（1.00g 2.47mmol）とイソシアン酸フェニル（0.31g 2.60mmol）、DMF20mL中で、８時間１００℃で加熱攪拌を行った。反応終了後、水を加え析出した結晶を濾過することで、黄色の固体を得た。このようにして得られた粗生成物をカラム精製、再結晶することで、薄黄色の固体化合物１６を合成した。物性値を下記に示す。
FT−IR（KBr）： FT−IR（KBr）：2961cm-1：O−H伸縮振動  1659cm-1：C=O伸縮振動  1444, 1396cm-1：トリアゾール環伸縮振動
1H−NMR (CDCl3 400MHz): δ1.48 (s, 9H, -Ph-OH-CH3-C(CH3)3), 2.36 (s, 3H, -Ph-OH-CH3-C(CH3)3), 6.60 (m, 1H, -Ph-NHC(=O)NH-), 6.73 (m, 1H, -Ph-NHC(=O)NH-), 7.16(m, 2H), 7.32 (d, 1H), 7.38 (m, 4H), 7.44 (m, 4H), 7.57 (s, 1H), 7.80 (d, 1H), 8.02 (s, 1H), (insg.14arom. CH), 11.55 (s, 1H, -Ph-OH-CH3-C(CH3)3)
13C−NMR (CDCl3400MHz): δ20.9 (-Ph-OH-CH3-C(CH3)3), 29.5 (-Ph-OH-CH3-C(CH3)3) , 35.4 (-Ph-OH-CH3-C(CH3)3), 115.5, 117.9, 119.3, 121.1, 121.9, 128.8, 129.0, 129.7, 129.6, 134.7(CHarom), 125.0, 141.5, 143.2 (Carom), 128.3 (Carom-CH3), 125.4 (Ph-S-Carom), 127.2 (Carom-S-Ph), 139.1(Carom-C(CH3)3), 137.5(Ph-HN-C(=O)-NH-Carom), 138.4(Carom-HN-C(=O)-NH-Ph), 146.7(Carom-OH), 152.7 (-HN-C(=O)-NH-)【０１７３】
化合物１７は、東京化成工業（株）製の試薬を用いた。【０１７４】
化合物１８〜２１は特開平９−９５６５８に記載の方法で得た。【０１７５】
２．紫外吸収剤の光学特性
化合物１〜１７をクロロホルムで１００μＭに溶解して、１０ｍｍ石英セルに収容し、紫外可視分光光度計（日本分光社製 Ｖ−５５０）を用いて吸収スペクトルを測定した（図１〜４）。【０１７６】
３５０〜３９０ｎｍの波長領域にある吸収ピークの長波長側の傾きの絶対値は、各化合物の吸収ピークにおける長波長側の吸収スペクトルとベースライン（４００〜５００ｎｍの吸収スペクトルの傾きが０のライン）との交点をピークエンドとして（例：図１）、下記式により求めた（表１Ａ、１Ｂ）。
｜350〜390nmの波長領域にある吸収ピークの長波長側の傾き｜＝｜(ピークエンドの吸光度−350〜390nmの波長領域にある吸収ピークの吸光度)／(ピークエンドの吸収波長−350〜390nmの波長領域にある吸収ピークの波長)|【０１７７】
また、モル吸光係数は、３５０〜３９０ｎｍの波長領域の吸収ピーク（最大吸収波長：λmax）の吸光度を読み取り、下記式で求めた（表１Ａ、１Ｂ）。
モル吸光係数：εmax（L/(mol・cm）＝Ａ：吸光度／[ｃ：モル濃度（mol/L）×l：セルの光路長（cm）]【０１７８】
化合物１〜１６のいずれも、一般的な長波長吸収タイプの紫外線吸収剤の化合物１７と比較して、３６０〜３７５ｎｍに最大吸収波長の吸収ピークがあり、長波長領域の紫外線吸収能に優れ、吸収ピークの長波長側の傾きの絶対値は、０．０３０以上であり、特に、化合物２，４，５，６，７，８，９，１２，１３，１４，１５，１６の傾きは０．０４０以上、さらに、化合物４，５，６，１４，１５，１６の傾きは０．０４２以上で、樹脂成形材料、樹脂部材に対する黄色抑制効果が高いことが示唆された。
モル吸光係数については、化合物１〜１６の化合物は、２００００Ｌ／（ｍｏｌ・ｃｍ）以上であり、化合物１７と比較して、少量で効率良く、長波長領域の紫外線を吸収し、黄色抑制効果が高いことを確認した。【０１７９】
【表１Ａ】
2020175474.tif 000027
【０１８０】
【表１Ｂ】
2020175474.tif 000028
３．紫外線吸収剤の昇華性評価Ａ
化合物１〜１７を、それぞれ０．０１ｇ、１８ｍｍ×１８ｍｍのスライドガラスに載せた。このスライドガラスを融点測定装置の上に設置し、スライドガラスの両脇にガラス管を、さらに、その上に１８ｍｍ×１８ｍｍカバーガラス（上部カバーガラス）を置き、スライドガラスとカバーガラスの間に２〜３ｍｍの空間を確保し、これを昇華性評価の測定サンプルとした。【０１８１】
この測定サンプルを、約１０℃/ｍｉｎで、２６０℃まで昇温して、各温度で上部カバーガラスへの化合物の付着を観察し、次のように評価した。
○：昇華性なし（上部カバーガラスに結晶の析出なし）
×：昇華性あり（上部カバーガラスに結晶が析出）【０１８２】
表２Ａ、２Ｂに昇華性評価結果を示した。従来の紫外線吸収剤の化合物１７は１８０℃において上部カバーガラスに結晶が付着した。付着した化合物をＮＭＲ測定した結果、化合物１７と同様のチャートで構造に変化はなく、化合物１７の昇華性を確認した。一方、化合物１〜１６は、２６０℃の高温条件でも、カバーガラスに結晶の付着は無く、昇華性が見られなかった。これらの結果より、実施例のチオエーテル基を含有する紫外線吸収剤は、樹脂の１、２次加工、さらにその後の熱加工において、昇華による装置内の汚染を抑制する効果、成形材料の光学特性の保持性が高いことが示唆された。【０１８３】
【表２Ａ】
2020175474.tif 000029
【０１８４】
【表２Ｂ】
2020175474.tif 000030
【０１８５】
４．紫外線吸収剤の昇華性評価Ｂ
化合物１〜２１をＴＧ／ＤＴＡを用いて、空気中、室温から５℃／ｍｉｎで昇温を行い、２１０℃で３０分間ホールドし、減量率（％）を測定することによって、紫外線吸収剤の耐昇華性を評価した。【０１８６】
表３Ａ、３Ｂに結果を示した。従来の紫外線吸収剤の化合物１７及び化合物１８〜２１は減量率が０．９％以上であったが、化合物１〜１６は、減量率が０．８％以下であった。特に、化合物１、２、３、６、９、１２、１４は、減少率が０．６％以下であり、耐昇華性に優れていた。これらの結果より、実施例のチオエーテル基を含有する紫外線吸収剤は、加熱時の減量率が少なく、優れた耐昇華性を有していることが認められた。【０１８７】
【表３Ａ】
2020175474.tif 000031
【０１８８】
【表３Ｂ】
2020175474.tif 000032
５．樹脂成形材料中における紫外線吸収剤の昇華性の評価
ポリスチレン樹脂（ＰＳ）、ポリメタクリル酸メチル樹脂（アクリル）、ポリカーボネート樹脂（ＰＣ）、アクリロニトリル−ブタジエン−スチレン共重合体樹脂（ＡＢＳ）、ポリエチレンテレフタレート樹脂（ＰＥＴ）、シクロオレフィンポリマー樹脂（ＣＯＰ）を溶融温度（ＰＳ：１００℃、アクリル：１６０℃、ＰＣ：２２０℃、ＡＢＳ：２２０℃、ＰＥＴ：２６０℃、ＣＯＰ：１００℃）以上に加熱して各樹脂を溶融させた後、紫外線吸収剤が５％となるように混合し、樹脂成形材料１を得た。得られた樹脂成形材料をＴＧ／ＤＴＡを用いて、樹脂成形材料の加熱中に含まれる紫外線吸収剤の残存率を測定し、昇華性を評価した。最初に、紫外線吸収剤を含有しない樹脂について、昇温１０℃/ｍｉｎ、保持時間１ｈ、保持温度：表４記載（〜２６０℃）で減量率は≦０．１％であることを確認した。次に、上記の樹脂成形材料１について、同様の条件で、各温度における紫外線吸収剤に伴う減量率を測定し、紫外線吸収剤の残存率を算出した（表４）。【０１８９】
表４に示すように、比較例の紫外線吸収剤の化合物１７の残存率と比較して、化合物１〜８の方が、残存率が高く、樹脂成形材料中の紫外線吸収剤は昇華性が小さく、樹脂の加熱成形、加工時に、昇華による装置内の汚染を抑制する効果、樹脂成形材料の光学特性の保持性に優れることを確認した。また、化合物１〜８を混合した樹脂成形材料１は、加熱前後とも、いずれも透明性を保持していた。【０１９０】
さらにポリアセタール樹脂（ＰＡ）、ポリアミド樹脂（ポリアミド）、ポリフェニレンサルファイド樹脂（ＰＰＳ）を溶融温度（ＰＡ：１８０℃、ポリアミド：２６０℃、ＰＰＳ：２６０℃）以上に加熱して各樹脂を溶融させた後、上記と同様の条件で試験を行った結果、いずれの樹脂とも比較例の紫外線吸収剤の化合物１７の残存率と比較して、化合物１、２の方が、２〜１０％以上残存率が高い結果となった。【０１９１】
さらに、各樹脂において、上記の紫外線吸収剤を５％含有する樹脂成形材料１を溶融温度以上に加熱溶融し、紫外線吸収剤の濃度が１％となるように新たに樹脂を加えて混合し、樹脂成形材料２を得た。上記と同様に、樹脂成形材料２の紫外線吸収剤の残存率を測定し、昇華性を評価した（表４）。【０１９２】
実施例の化合物１〜８を含有する樹脂成形材料２のいずれも、比較例の樹脂成形材料２より、高い残存率となり、１，２次加工及びその後の熱加工（成形）時に、紫外線吸収剤の昇華性が低い樹脂成形材料であることを示し、設備の汚染を抑制し、光学特性の保持に優れた材料であった。また、得られた樹脂成形材料２は、加熱前後とも、いずれも透明性を保持していた。また、上記の各樹脂成形材料１，２の残存率（実施例４９〜５６）は、総体的にＰＳ、アクリル、ＣＯＰ＞ＰＣ＞ＡＢＳ＞ＰＥＴの順であった。【０１９３】
また、本発明の樹脂成形材料において、スチレン系樹脂（ポリスチレン：残存率９９％以上）、（メタ）アクリル系樹脂（アクリル樹脂：残存率９９％以上）、シクロオレフィン系樹脂（シクロオレフィンポリマー：残存率９９％以上）、ポリカーボネート系樹脂（ポリカーボネート：残存率８５％以上）で昇華性がなく、スチレン系樹脂（ポリスチレン：残存率９９％以上）、（メタ）アクリル系樹脂（アクリル樹脂：残存率９９％以上）、シクロオレフィン系樹脂（シクロオレフィンポリマー：残存率９９％以上）でより昇華性がないことを確認した。【０１９４】
さらにポリアセタール樹脂（ＰＡ）、ポリアミド樹脂（ポリアミド）、ポリフェニレンサルファイド樹脂（ＰＰＳ）を溶融温度（ＰＡ：１８０℃、ポリアミド：２６０℃、ＰＰＳ：２６０℃）以上に加熱して各樹脂を溶融させた後、上記と同様の条件で試験を行った結果、いずれの樹脂とも比較例の紫外線吸収剤の化合物１７の残存率と比較して、化合物１、２の方が、残存率が高い結果となった。【０１９５】
【表４】
2020175474.tif 000033
実際に、樹脂加工試作機を使用して化合物１、１７のそれぞれを樹脂と溶融混練し、樹脂成形材料を作製したところ、化合物１７と比較して化合物１の昇華による機械の汚染が少なく、また、黄色抑制され、長波長吸収に優れた樹脂成形材料が得られ、チオエーテル含有基を有する２−フェニルベンゾトリアゾール誘導体を用いた樹脂成形材料の耐昇華性、光学特性による有効性を確認した。【０１９６】
また、化合物１、上記で得られた化合物１を含むＰＥＴの樹脂成形材料１，２のそれぞれについて、クロロホルムに溶解し、吸収スペクトルを測定した（図５、実施例５７）。化合物１のピークに対して樹脂成形材料中１，２の化合物１由来のピークに変化はなく、１次加工以降の熱加工において、本発明品の光学特性の保持性を確認した。
【図１】
2020175474.tif 000037
【図２】
2020175474.tif 000038
【図３】
2020175474.tif 000039
【図４】
2020175474.tif 000040
【図５】
2020175474.tif 000041
【国際調査報告】
2020175474.tif 000042
2020175474.tif 000043
2020175474.tif 000044
2020175474.tif 000045